(57)【要約】  【課題】画像品質、画像保存性、画像耐久性に優れた感熱転写記録材料及びそれを用いた感熱転写記録方法を提供する。  【解決手段】支持体上の少なくとも一部に、キレート形成可能な熱拡散性色素を含有するインク層を有する熱転写インクシートと、基材上に該キレート形成可能な熱拡散性色素と反応してキレート化合物を形成し得る金属イオン含有化合物を含有する受像層を有する熱転写受像シートとの組合せの感熱転写記録材料において、  該熱転写インクシートが、少なくともピラゾロトリアゾールジメチン色素・ピラゾロアゾールアゾ色素を含む３種の特定構造のキレート形成可能な熱拡散性色素を含有する３つのインク層を有し、  かつ該熱転写受像シートの受像層が含有する金属イオン含有化合物が、特定構造の化合物に２価の金属塩を反応させて得られる金属含有化合物であることを特徴とする感熱転写記録材料である。【選択図】      図２
2008036915.tif 000002
【特許請求の範囲】
【請求項１】
支持体上の少なくとも一部に、キレート形成可能な熱拡散性色素を含有するインク層を有する熱転写インクシートと、基材上に該キレート形成可能な熱拡散性色素と反応してキレート化合物を形成し得る金属イオン含有化合物を含有する受像層を有する熱転写受像シートとの組合せからなる感熱転写記録材料において、
該熱転写インクシートが、少なくとも下記一般式（１）で表されるキレート形成可能な熱拡散性色素または下記一般式（２）で表されるキレート形成可能な熱拡散性色素を含有するインク層と、
下記一般式（３）で表されるキレート形成可能な熱拡散性色素を含有するインク層と、
下記一般式（４）で表されるキレート形成可能な熱拡散性色素を含有するインク層とを有し、
かつ該熱転写受像シートの受像層が含有する金属イオン含有化合物が、下記一般式（５）で表される化合物に２価の金属塩を反応させて得られる金属含有化合物であることを特徴とする感熱転写記録材料。
【化１】
2008036915.tif 000079
〔式中、Ｒ１は水素原子、アルキル基、アルケニル基、シクロアルキル基またはフェニル基を表し、Ｒ２、Ｒ３及びＲ４はそれぞれ水素原子または置換基を表す。Ｚ１は−Ｏ−、−Ｓ−、−Ｎ（Ｒ５）−または−Ｃ（Ｒ６）（Ｒ７）−を表し、Ｚ２は−Ｃ（Ｒ８）＝または−Ｃ（Ｒ９）（Ｒ１０）−を表し、Ｚ３は−Ｃ（Ｒ１１）＝または−Ｃ（Ｒ１２）（Ｒ１３）−を表し、Ｒ５、Ｒ６、Ｒ７、Ｒ８、Ｒ９、Ｒ１０、Ｒ１１、Ｒ１２及びＲ１３はそれぞれ水素原子または置換基を表す。Ｚ２とＺ３間の結合は単結合または２重結合である。Ｒ８及びＲ１１が置換基を表すとき、互いに結合して環を形成してもよい。Ｚ４は−Ｎ＝または−Ｃ（Ｒ１４）＝を表し、Ｚ５は−Ｎ＝または−Ｃ（Ｒ１５）＝を表し、Ｚ６は−Ｎ＝または−Ｃ（Ｒ１６）＝を表し、Ｒ１４、Ｒ１５及びＲ１６はそれぞれ水素原子、アルキル基、アルケニル基、シクロアルキル基またはフェニル基を表す。Ｒ１４及びＲ１５がアルケニル基を表すとき、互いに結合して環を形成してもよい。〕
【化２】
2008036915.tif 000080
〔一般式（２）中、Ｒ２１は、トリフルオロメチル基、アルキル基、アリール基、アルコキシ基、アルコキシカルボニル基、アシル基、アシルオキシ基、アミド基、カルバモイル基、アミノ基、シアノ基を表し、Ｒ２２は、アルキル基、アシル基、カルバモイル基、アルコキシカルボニル基を表し、Ｒ２３は、アルキル基、アルケニル基、アリール基を表す。但し、Ｒ２１とＲ２２の炭素数の総和は３以上である。Ｘは、−ＣＲ２４Ｒ２５−、−Ｓ−、−Ｏ−、−ＮＲ２６−を表し、Ｒ２４、Ｒ２５は、水素原子、ハロゲン原子、置換基を表し、Ｒ２６は、水素原子、置換基を表す。Ｙは、５〜６員環を形成するのに必要な原子群を表す。〕
【化３】
2008036915.tif 000081
〔式中、Ｒ３１、Ｒ３２、Ｒ３３は水素原子または置換基を表す。Ａ３１、Ａ３２、Ａ３３およびＡ３４はそれぞれ独立にＣ−Ｒ３５または窒素原子を表し、Ｒ３５は水素原子又は置換基を表す。複数のＲ３５が存在する場合、それぞれのＲ３５は同一であっても良く、また異なっていても良い。Ｊはアルキレン基を表し、Ｒ３４はアミノ基またはイミノ基を表す。〕
【化４】
2008036915.tif 000082
〔式中、Ｒ４１及びＲ４２はそれぞれ、置換又は無置換の脂肪族基を表し、Ｒ４３は置換基を表す。ｎは０〜４の整数を表し、ｎが２以上の時、複数のＲ４３は同じでも異なってもよい。Ｒ４５、Ｒ４６アルキル基を表す。但し、Ｒ４５、Ｒ４６の少なくとも１つは２級アルキル基を表す。〕
【化５】
2008036915.tif 000083
〔式中、Ｒ５１及びＲ５２はアルキル基またはシクロアルキル基を表し、Ｒ５３は下記一般式（６）または（７）で表される基を表す。〕
【化６】
2008036915.tif 000084
〔式中、Ｒ６１は−ＣＮまたは−Ｌ−Ｒ６３で表される基で、Ｌは酸素原子、硫黄原子または窒素原子の少なくとも一つを含有する２価の連結基を表し、Ｒ６３は水素原子または置換基を表す。Ｒ６２は置換基を表し、ｍは０〜４の整数を表し、ｍが２以上のとき、複数のＲ６２は同じであっても、異なっていてもよい。〕
一般式（７）    −Ｓ（Ｏ）ｎ−Ｒ７１
〔式中、Ｒ７１はアルキル基、シクロアルキル基、アリール基または複素環基を表し、ｎは０〜２の整数を表す。〕
【請求項２】
支持体上の少なくとも一部に、キレート形成可能な熱拡散性色素を含有するインク層を有する熱転写インクシートと、基材上に該キレート形成可能な熱拡散性色素と反応してキレート化合物を形成し得る金属イオン含有化合物を含有する受像層を有する熱転写受像シートとの組合せからなる感熱転写記録材料において、
該熱転写受像シートの受像層のバインダーがポリビニルアセタール系樹脂であることを特徴とする請求項１に記載の感熱転写記録材料。
【請求項３】
前記ポリビニルアセタール系樹脂が、下記の一般式（８）で表される化合物であることを特徴とする請求項２に記載の感熱転写記録材料。
【化７】
2008036915.tif 000085
〔式中Ｒ８１は、アルキル基、置換基を有してもよいアリール基、アラルキル基を表し、ｌ，ｍ，ｎは各構造単位のｍｏｌ％を表し、５０＜ｌ＜８５、０＜ｍ＜３０、１０＜ｎ＜５０の範囲である。〕
【請求項４】
支持体上の少なくとも一部に、キレート形成可能な熱拡散性色素を含有するインク層を有する熱転写インクシートと、基材上に該キレート形成可能な熱拡散性色素と反応してキレート化合物を形成し得る金属イオン含有化合物を含有する受像層を有する熱転写受像シートとの組合せからなる感熱転写記録材料において、
前記熱転写インクシートのインク層のバインダーがセルロース系樹脂であることを特徴とする請求項１〜３のいずれかに記載の感熱転写記録材料。
【請求項５】
請求項１〜４のいずれかに記載の感熱転写記録材料と、支持体上に少なくとも１層の転写可能な保護層を有する保護層転写シートとを組合せて用いた感熱転写記録方法であって、熱転写インクシートのインク層と、熱転写受像シートの受像層とを対向するように重ね、熱転写インクシートの裏面よりサーマルヘッドで像様に加熱することによりキレート形成可能な熱拡散性色素を受像層に転写した後、該熱拡散性色素が転写された受像層面に、保護層転写シートの転写性保護層面を対向するように重ね、該保護層転写シートの裏面よりサーマルヘッドで加熱処理することにより、該熱転写性保護層を受像層上に転写させることを特徴とする感熱転写記録方法。
【請求項６】
請求項５における保護層転写シートとして、保護層転写シートの転写性保護層に、下記一般式（９）で表される紫外線吸収性モノマーと、アクリル系モノマーとが共重合してなる紫外線吸収性共重合体を含有し、前記紫外線吸収性共重合体中に、前記紫外線吸収性モノマーが４０ｍｏｌ％以上含有されることを特徴とする感熱転写記録方法。
【化８】
2008036915.tif 000086
ただし、式中Ｒ１０１は水素原子またはメチル基を表し、Ｘは下記の式（１０）または式（１１）で表される構造を表す。
【化９】
2008036915.tif 000087
【発明の詳細な説明】
【技術分野】
【０００１】
本発明は、熱転写より画像を記録するのに用いる感熱転写記録材料及びその感熱転写記録方法に関し、詳しくは、画像品質、画像保存性、画像耐久性に優れた感熱転写記録材料及びそれを用いた感熱転写記録方法に関するものである。
【背景技術】
【０００２】
従来、カラー画像あるいはモノクロ画像の形成技術の一つとして、加熱により拡散移行する性質を有する熱拡散性染料を含有する熱転写インクシート（色素供与材料ともいう。）を、熱転写受像シート（受像材料ともいう。）の受像層と対向させて、サーマルヘッドやレーザー等の加熱印字手段を用いて、該受像層に該熱拡散性染料を画像様に転写して画像を形成する技術が知られている。このような感熱転写方式は、デジタルデータで画像形成を可能とし、現像液等の処理液を使わず、しかも銀塩写真に匹敵する高画質を形成できる方法として定評がある一方で、得られた画像の保存性や耐久性に関しては、銀塩写真に比較して弱いという欠点を有している。
【０００３】
この様な感熱転写記録方式により得られた画像の安定性、特に定着や耐光性を改良する目的で、キレート化可能な熱拡散性色素（以下、ポストキレート色素ともいう。）を用いる感熱転写材料及び画像形成方法（ポストキレート技術）が提案されており、例えば、特開昭５９−７８８９３号、同５９−１０９３４９号、同６０−２３９８号公報等に記載されている。
【０００４】
ポストキレート技術で得られる画像の画像保存性を更に高める技術として、ポストキレート色素を転写後、後加熱する技術が提案されている（例えば、特許文献１参照。）。また、染料熱転写方式で形成された画像の機械的な耐久性（例えば、耐擦過性、耐皮脂付着性等）を向上させる技術として、画像を形成した後に、画像上に透明な保護層を熱転写方式で形成する技術が知られており、ポストキレート技術で得られる画像に関しても、提案がなされている（例えば、特許文献２参照。）。
【０００５】
上記特許文献１、２で開示されるポストキレート色素を用いて形成された画像は、耐光性や定着性に関しては優れてはいるものの、感熱転写記録材料の感度や材料自体の保存性の点では十分に満足するものではなく、また、ポストキレート色素と未キレート色素の間での色相差が大きいため、画像形成時のキレート反応が不十分な場合には、未キレート色素の吸収が残存したり、形成されたキレート色素自体の不整吸収があったりするため、フルカラー画像を得る場合には、色再現の点で更に改良される必要とされている。
【０００６】
また、特許文献２に記載のような熱転写性保護層は、転写時に受像層中の金属イオン含有化合物の影響で変色する場合があり、特に、紫外線吸収剤を含有させた場合により顕著になるという欠点を有していた。
【０００７】
一方、ポストキレート技術では、受像層中に通常の染料熱転写記録方式では使用しない金属イオン含有化合物を含有するが、記録速度を向上させようとすると、ポストキレート色素と金属イオン含有化合物のキレート反応を完結させるためには、印加エネルギーを増大させたり、金属イオン含有化合物の添加量を増す等の手段を要することがあり、特に金属イオン含有化合物を増量することは、材料設計における経済性の観点からも不利であった。
【特許文献１】特開平４−８９２９２号公報
【特許文献２】特開２００１−１６８２４４号公報
【発明の開示】
【発明が解決しようとする課題】
【０００８】
本発明は、上記課題に鑑みなされたものであり、その目的は、画像品質、画像保存性、画像耐久性に優れた感熱転写記録材料及びそれを用いた感熱転写記録方法を提供することにある。
【課題を解決するための手段】
【０００９】
本発明の上記目的は、以下の構成により達成される。
１．支持体上の少なくとも一部に、キレート形成可能な熱拡散性色素を含有するインク層を有する熱転写インクシートと、基材上に該キレート形成可能な熱拡散性色素と反応してキレート化合物を形成し得る金属イオン含有化合物を含有する受像層を有する熱転写受像シートとの組合せからなる感熱転写記録材料において、
該熱転写インクシートが、少なくとも下記一般式（１）で表されるキレート形成可能な熱拡散性色素または下記一般式（２）で表されるキレート形成可能な熱拡散性色素を含有するインク層と、
下記一般式（３）で表されるキレート形成可能な熱拡散性色素を含有するインク層と、
下記一般式（４）で表されるキレート形成可能な熱拡散性色素を含有するインク層とを有し、
かつ該熱転写受像シートの受像層が含有する金属イオン含有化合物が、下記一般式（５）で表される化合物に２価の金属塩を反応させて得られる金属含有化合物であることを特徴とする感熱転写記録材料。
【００１０】
【化１】
2008036915.tif 000003
【００１１】
〔式中、Ｒ１は水素原子、アルキル基、アルケニル基、シクロアルキル基またはフェニル基を表し、Ｒ２、Ｒ３及びＲ４はそれぞれ水素原子または置換基を表す。Ｚ１は−Ｏ−、−Ｓ−、−Ｎ（Ｒ５）−または−Ｃ（Ｒ６）（Ｒ７）−を表し、Ｚ２は−Ｃ（Ｒ８）＝または−Ｃ（Ｒ９）（Ｒ１０）−を表し、Ｚ３は−Ｃ（Ｒ１１）＝または−Ｃ（Ｒ１２）（Ｒ１３）−を表し、Ｒ５、Ｒ６、Ｒ７、Ｒ８、Ｒ９、Ｒ１０、Ｒ１１、Ｒ１２及びＲ１３はそれぞれ水素原子または置換基を表す。Ｚ２とＺ３間の結合は単結合または２重結合である。Ｒ８及びＲ１１が置換基を表すとき、互いに結合して環を形成してもよい。Ｚ４は−Ｎ＝または−Ｃ（Ｒ１４）＝を表し、Ｚ５は−Ｎ＝または−Ｃ（Ｒ１５）＝を表し、Ｚ６は−Ｎ＝または−Ｃ（Ｒ１６）＝を表し、Ｒ１４、Ｒ１５及びＲ１６はそれぞれ水素原子、アルキル基、アルケニル基、シクロアルキル基またはフェニル基を表す。Ｒ１４及びＲ１５がアルケニル基を表すとき、互いに結合して環を形成してもよい。〕
【００１２】
【化２】
2008036915.tif 000004
【００１３】
〔一般式（２）中、Ｒ２１は、トリフルオロメチル基、アルキル基、アリール基、アルコキシ基、アルコキシカルボニル基、アシル基、アシルオキシ基、アミド基、カルバモイル基、アミノ基、シアノ基を表し、Ｒ２２は、アルキル基、アシル基、カルバモイル基、アルコキシカルボニル基を表し、Ｒ２３は、アルキル基、アルケニル基、アリール基を表す。但し、Ｒ２１とＲ２２の炭素数の総和は３以上である。Ｘは、−ＣＲ２４Ｒ２５−、−Ｓ−、−Ｏ−、−ＮＲ２６−を表し、Ｒ２４、Ｒ２５は、水素原子、ハロゲン原子、置換基を表し、Ｒ２６は、水素原子、置換基を表す。Ｙは、５〜６員環を形成するのに必要な原子群を表す。〕
【００１４】
【化３】
2008036915.tif 000005
【００１５】
〔式中、Ｒ３１、Ｒ３２、Ｒ３３は水素原子または置換基を表す。Ａ３１、Ａ３２、Ａ３３およびＡ３４はそれぞれ独立にＣ−Ｒ３５または窒素原子を表し、Ｒ３５は水素原子又は置換基を表す。複数のＲ３５が存在する場合、それぞれのＲ３５は同一であっても良く、また異なっていても良い。Ｊはアルキレン基を表し、Ｒ３４はアミノ基またはイミノ基を表す。〕
【００１６】
【化４】
2008036915.tif 000006
【００１７】
〔式中、Ｒ４１及びＲ４２はそれぞれ、置換又は無置換の脂肪族基を表し、Ｒ４３は置換基を表す。ｎは０〜４の整数を表し、ｎが２以上の時、複数のＲ４３は同じでも異なってもよい。Ｒ４５、Ｒ４６アルキル基を表す。但し、Ｒ４５、Ｒ４６の少なくとも１つは２級アルキル基を表す。〕
【００１８】
【化５】
2008036915.tif 000007
【００１９】
〔式中、Ｒ５１及びＲ５２はアルキル基またはシクロアルキル基を表し、Ｒ５３は下記一般式（６）または（７）で表される基を表す。〕
【００２０】
【化６】
2008036915.tif 000008
【００２１】
〔式中、Ｒ６１は−ＣＮまたは−Ｌ−Ｒ６３で表される基で、Ｌは酸素原子、硫黄原子または窒素原子の少なくとも一つを含有する２価の連結基を表し、Ｒ６３は水素原子または置換基を表す。Ｒ６２は置換基を表し、ｍは０〜４の整数を表し、ｍが２以上のとき、複数のＲ６２は同じであっても、異なっていてもよい。〕
【００２２】
一般式（７）    −Ｓ（Ｏ）ｎ−Ｒ７１
〔式中、Ｒ７１はアルキル基、シクロアルキル基、アリール基または複素環基を表し、ｎは０〜２の整数を表す。〕
【００２３】
２．支持体上の少なくとも一部に、キレート形成可能な熱拡散性色素を含有するインク層を有する熱転写インクシートと、基材上に該キレート形成可能な熱拡散性色素と反応してキレート化合物を形成し得る金属イオン含有化合物を含有する受像層を有する熱転写受像シートとの組合せからなる感熱転写記録材料において、
該熱転写受像シートの受像層のバインダーがポリビニルアセタール系樹脂であることを特徴とする前記１に記載の感熱転写記録材料。
【００２４】
３．前記ポリビニルアセタール系樹脂が、下記の一般式（８）で表される化合物であることを特徴とする前記２に記載の感熱転写記録材料。
【００２５】
【化７】
2008036915.tif 000009
【００２６】
〔式中Ｒ８１は、アルキル基、置換基を有してもよいアリール基、アラルキル基を表し、ｌ，ｍ，ｎは各構造単位のｍｏｌ％を表し、５０＜ｌ＜８５、０＜ｍ＜３０、１０＜ｎ＜５０の範囲である。〕
【００２７】
４．支持体上の少なくとも一部に、キレート形成可能な熱拡散性色素を含有するインク層を有する熱転写インクシートと、基材上に該キレート形成可能な熱拡散性色素と反応してキレート化合物を形成し得る金属イオン含有化合物を含有する受像層を有する熱転写受像シートとの組合せからなる感熱転写記録材料において、
前記熱転写インクシートのインク層のバインダーがセルロース系樹脂であることを特徴とする前記１〜３のいずれかに記載の感熱転写記録材料。
【００２８】
５．前記１〜４のいずれかに記載の感熱転写記録材料と、支持体上に少なくとも１層の転写可能な保護層を有する保護層転写シートとを組合せて用いた感熱転写記録方法であって、熱転写インクシートのインク層と、熱転写受像シートの受像層とを対向するように重ね、熱転写インクシートの裏面よりサーマルヘッドで像様に加熱することによりキレート形成可能な熱拡散性色素を受像層に転写した後、該熱拡散性色素が転写された受像層面に、保護層転写シートの転写性保護層面を対向するように重ね、該保護層転写シートの裏面よりサーマルヘッドで加熱処理することにより、該熱転写性保護層を受像層上に転写させることを特徴とする感熱転写記録方法。
【００２９】
６．前記５における保護層転写シートとして、保護層転写シートの転写性保護層に、下記一般式（９）で表される紫外線吸収性モノマーと、アクリル系モノマーとが共重合してなる紫外線吸収性共重合体を含有し、前記紫外線吸収性共重合体中に、前記紫外線吸収性モノマーが４０ｍｏｌ％以上含有されることを特徴とする感熱転写記録方法。
【００３０】
【化８】
2008036915.tif 000010
【００３１】
ただし、式中Ｒ１０１は水素原子またはメチル基を表し、Ｘは下記の式（１０）または式（１１）で表される構造を表す。
【００３２】
【化９】
2008036915.tif 000011
【発明の効果】
【００３３】
本発明によれば、画像品質、画像保存性、画像耐久性に優れた感熱転写記録材料及びそれを用いた感熱転写記録方法を提供することができる。
【発明を実施するための最良の形態】
【００３４】
以下、本発明を実施するための最良の形態について詳細に説明する。
本発明者らは、上記課題に鑑み鋭意検討を行った結果、支持体上の少なくとも一部に、キレート形成可能な熱拡散性色素を含有するインク層を有する熱転写インクシートと、基材上に該キレート形成可能な熱拡散性色素と反応してキレート化合物を形成し得る金属イオン含有化合物を含有する受像層を有する熱転写受像シートとの組合せからなる感熱転写記録材料において、該熱転写インクシートが、少なくとも前記一般式（１）で表されるキレート形成可能な熱拡散性色素または前記一般式（２）で表されるキレート形成可能な熱拡散性色素を含有するインク層と、前記一般式（３）表されるキレート形成可能な熱拡散性色素を含有するインク層と、下記一般式（４）表されるキレート形成可能な熱拡散性色素を含有するインク層とを有し、かつ該熱転写受像シートの受像層が含有する金属イオン含有化合物が、前記一般式（５）で表される化合物に２価の金属塩を反応させて得られる金属含有化合物であることを特徴とする感熱転写記録材料により、画像品質、画像保存性、画像耐久性に優れた感熱転写記録材料を実現できることを見出し、本発明に至った次第である。
【００３５】
すなわち、本発明者らは、イエロー色素、マゼンタ色素及びシアン色素を重ね合わせたブラック画像の安定性、特に耐光性について検討を進めた結果、光照射によりシアン色素の劣化速度が速く、その結果、黒からブラウン色調に変動しやすいことが判明し、画像安定性の改良手段に関し、更に検討を進めた結果、熱転写インクシートのインク層において、特定の構造を有するイエロー色素〔本発明に係る一般式（１）または（２）で表される色素〕を含有するインク層と、特定の構造を有するマゼンタ色素〔本発明に係る一般式（３）で表される色素〕を含有するインク層と、特定の構造を有するシアン色素〔本発明に係る一般式（４）で表される色素〕を含有するインク層と、特定の構造を有する金属イオン含有化合物〔本発明に係る一般式（５）で表される化合物に２価の金属塩を反応させて得られる金属含有化合物〕を含有する受像層を有する熱転写受像シートとを組み合わせて、画像形成、特にブラック画像を形成することにより、驚くべきことにシアン色素の画像安定性が飛躍的に向上し、耐光性に優れたブラック画像を得ることができたものである。
【００３６】
さらに、受像層のバインダーとして特定の樹脂〔本発明に係る一般式（８）で表される樹脂〕を用いることにより、著しく感度が向上するを見出した。
さらに、保護転写層中に特定の紫外線吸収性樹脂〔本発明に係る一般式（９）で表される樹脂〕を用いることにより、著しく濃度が向上することを見出した。
【００３７】
以下、本発明の詳細について説明する。
本発明の感熱転写記録材料は、支持体（基材シート）の少なくとも一方の面に本発明に係るキレート形成可能な熱拡散性色素を含有するインク層を有する熱転写インクシートと、基材上にキレート形成可能な熱拡散性色素と反応してキレート化合物を形成し得る金属イオン含有化合物を含有する受像層を有する熱転写受像シートとから構成される。
【００３８】
図１は、本発明の感熱転写記録材料を構成する熱転写インクシートと熱転写受像シートの構成の一例を示す断面図である。
【００３９】
図１のａ）は、本発明に係る熱転写インクシートの代表的な構成を示す断面図であり、熱転写インクシート１は、基材シート２の一方の面にインク層３を有し、基材シート２の他方の面には、耐熱滑性層４を備えている。また、図１のｂ）は、本発明に係る熱転写受像シートの代表的な構成を示す断面図であり、熱転写受像シート５は、基材シート６の一方の面に受容層７を有している。
【００４０】
《熱転写インクシート》
はじめに、本発明に係る熱転写インクシートについて説明する。
本発明に係る熱転写インクシートは、熱拡散性色素とバインダー樹脂を含む各インク層と、転写可能な保護層（以下、保護転写層ともいう。）を主な構成要素としている。
【００４１】
図２は、本発明に係る熱転写インクシート１の面順次に供給される形態の一例を示す斜視図である。図２において、熱転写インクシート１１には、基材シート１２の同一平面上に、イエロー（Ｙ）、マゼンタ（Ｍ）、シアン（Ｃ）各色素に対応したインク層１３Ｙ、１３Ｍ、１３Ｃが形成されており、このインク層とは別の領域に、保護転写層を含む保護転写層ユニット１４が面順次に設けられている。この保護転写層ユニット１４は、基材シート１２上に、非転写性の剥離層１５、保護転写層１６、接着層１７の順に構成されている。また、基材シート２の他の面には耐熱滑性層１８を備えている。なお、保護転写層１６は保護層と接着層との積層体であっても良い。
【００４２】
図２においては、各々のインク層、あるいは保護転写層ユニット１４の間に僅かな隙間を持っているが、熱転写記録装置の制御方法に併せて適宜隙間を調整しても良い。また、各インク層の頭出しの精度を高めるため、検知マークを熱転写インクシートに設けることが好ましく、設け方については、特に限定されることはない。基材シートの同一平面上にインク層と熱転写性の保護転写層、あるいは後加熱処理を行う領域を設けたものを示したが、もちろん、別個の支持体上にそれぞれの層を設けても良いことは言うまでもない。なお、各インク層に反応型の色素を用いた場合、インク層に含有されている色素自身は反応前の化合物であり厳密にいえばＹ、Ｍ、Ｃ色素とは言えないが、Ｙ、Ｍ、Ｃ画像を最終的に形成する為の層という意味で、便宜上同様に表現する。
【００４３】
〔インク層〕
本発明に係る熱転写インクシートを構成するインク層は、少なくとも熱拡散性色素とバインダー樹脂を含有する熱昇華性色剤層である。
【００４４】
（色素）
本発明に係る熱転写インクシートを構成するインク層は、少なくとも色素とバインダー樹脂を含有する熱昇華性色材層である。
【００４５】
本発明に係るインク層に使用される色素は一種のみでも複数種併用してもよく、複数種併用の場合、本発明では、本発明に係る色素を最低一種以上に使用される。
【００４６】
以下に、本発明に係る色素について説明する。
【００４７】
本発明に係る色素は、キレート形成可能な熱拡散性色素である。
【００４８】
〈イエロー色素〉
本発明の感熱転写記録材料では、熱転写インクシートのインク層が、前記一般式（１）で表されるキレート形成可能な熱拡散性イエロー色素または前記一般式（２）で表されるキレート形成可能な熱拡散性イエロー色素を含有することを特徴の一つとする。
【００４９】
はじめに、本発明に係る一般式（１）で表されるキレート形成可能な熱拡散性イエロー色素について説明する。  
【００５０】
一般式（１）において、Ｒ１は水素原子、アルキル基、アルケニル基、シクロアルキル基またはフェニル基を表す。Ｒ１で表されるアルキル基として、例えば、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、ネオペンチル基、１−エチルペンチル基、ｎ−オクチル基、ｎ−ノニル基、ｎ−ウンデシル基等を挙げることができる。アルケニル基として、例えば、ビニル基、２−プロペニル基、３−ブテニル基、１−メチル−３−プロペニル基、３−ペンテニル基、１−メチル−３−ブテニル基、４−ヘキセニル基、シクロヘキセニル基等を挙げることができる。シクロアルキル基として、例えば、シクロプロピル基、シクロペンチル基、シクロヘキシル基、アダマンチル基等を挙げることができる。
【００５１】
Ｒ１がアルキル基、アルケニル基、シクロアルキル基またはフェニル基を表すとき、それぞれは置換基を有してもよく、置換基としては特に制限はないが、例えば、アルキル基（例えば、メチル基、エチル基、プロピル基、イソプロピル基、ｔｅｒｔ−ブチル基、ペンチル基、ヘキシル基、オクチル基、ドデシル基、トリフルオロメチル基等）、シクロアルキル基（例えば、シクロペンチル基、シクロヘキシル基等）、アリール基（例えば、フェニル基、ナフチル基等）、アシルアミノ基（例えば、アセチルアミノ基、ベンゾイルアミノ基等）、アルキルチオ基（例えば、メチルチオ基、エチルチオ基等）、アリールチオ基（例えば、フェニルチオ基、ナフチルチオ基等）、アルケニル基（例えば、ビニル基、２−プロペニル基、３−ブテニル基、１−メチル−３−プロペニル基、３−ペンテニル基、１−メチル−３−ブテニル基、４−ヘキセニル基、シクロヘキセニル基等）、ハロゲン原子（フッ素原子、塩素原子、臭素原子、沃素原子）、アルキニル基（例えば、プロパルギル基等）、複素環基（例えば、ピリジル基、チアゾリル基、オキサゾリル基、イミダゾリル基等）、アルキルスルホニル基（例えば、メチルスルホニル基、エチルスルホニル基等）、アリールスルホニル基（例えば、フェニルスルホニル基、ナフチルスルホニル基等）、アルキルスルフィニル基（例えば、メチルスルフィニル基等）、アリールスルフィニル基（例えば、フェニルスルフィニル基等）、ホスホノ基、アシル基（例えば、アセチル基、ピバロイル基、ベンゾイル基等）、カルバモイル基（例えば、アミノカルボニル基、メチルアミノカルボニル基、ジメチルアミノカルボニル基、ブチルアミノカルボニル基、シクロヘキシルアミノカルボニル基、フェニルアミノカルボニル基、２−ピリジルアミノカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、スルホンアミド基（例えば、メタンスルホンアミド基、ベンゼンスルホンアミド基等）、シアノ基、アルコキシ基（例えば、メトキシ基、エトキシ基、プロポキシ基等）、アリールオキシ基（例えば、フェノキシ基、ナフチルオキシ基等）、複素環オキシ基、シロキシ基、アシルオキシ基（例えば、アセチルオキシ基、ベンゾイルオキシ基等）、スルホン酸基、スルホン酸の塩、アミノカルボニルオキシ基、アミノ基（例えば、アミノ基、エチルアミノ基、ジメチルアミノ基、ブチルアミノ基、シクロペンチルアミノ基、２−エチルヘキシルアミノ基、ドデシルアミノ基等）、アニリノ基（例えば、フェニルアミノ基、クロロフェニルアミノ基、トルイジノ基、アニシジノ基、ナフチルアミノ基、２−ピリジルアミノ基等）、イミド基、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、アルコキシカルボニルアミノ基（例えば、メトキシカルボニルアミノ基、フェノキシカルボニルアミノ基等）、アルコキシカルボニル基（例えば、メトキシカルボニル基、エトキシカルボニル基、フェノキシカルボニル等）、アリールオキシカルボニル基（例えば、フェノキシカルボニル基等）、複素環チオ基、チオウレイド基、カルボキシル基、カルボン酸の塩、ヒドロキシ基、メルカプト基、ニトロ基等の各基が挙げられる。これらの置換基は同様の置換基によって更に置換されていてもよい。
【００５２】
一般式（１）において、Ｒ１は水素原子またはアルキル基が好ましく、アルキル基が更に好ましく、メチル基、エチル基、イソプロピル基、ｔｅｒｔ−ブチル基が特に好ましい。
【００５３】
一般式（１）において、Ｒ２、Ｒ３及びＲ４は水素原子または置換基を表す。Ｒ２、Ｒ３及びＲ４が置換基を表すとき、置換基としては特に制限はないが、例えば、Ｒ１で表される基が有してもよい置換基と同様の基を挙げることができる。これらの置換基は同様の置換基によって更に置換されていてもよい。
【００５４】
一般式（１）において、Ｒ２及びＲ３は、水素原子が好ましい。
【００５５】
一般式（１）において、Ｒ４は水素原子またはアルキル基が好ましく、アルキル基が更に好ましく、直鎖のアルキル基（例えば、メチル基、エチル基、ｎ−プロピル基、ｎ−ブチル基、ｎ−ペンチル基、ｎ−ヘキシル基、ｎ−オクチル基、ｎ−ドデシル基等）が特に好ましい。
【００５６】
一般式（１）において、Ｚ１は−Ｏ−、−Ｓ−、−Ｎ（Ｒ５）−または−Ｃ（Ｒ６）（Ｒ７）−を表し、Ｚ２は−Ｃ（Ｒ８）＝または−Ｃ（Ｒ９）（Ｒ１０）−を表し、Ｚ３は−Ｃ（Ｒ１１）＝または−Ｃ（Ｒ１２）（Ｒ１３）−を表し、Ｒ５、Ｒ６、Ｒ７、Ｒ８、Ｒ９、Ｒ１０、Ｒ１１、Ｒ１２及びＲ１３は水素原子または置換基を表す。Ｒ５、Ｒ６、Ｒ７、Ｒ８、Ｒ９、Ｒ１０、Ｒ１１、Ｒ１２及びＲ１３が置換基を表すとき、置換基としては特に制限はないが、例えば、Ｒ１で表される基が有してもよい置換基と同様の基を挙げることができる。これらの置換基は同様の置換基によって更に置換されていてもよい。またＲ８及びＲ１１が置換基を表すとき、互いに結合して環を形成してもよい。
【００５７】
一般式（１）において、Ｚ２とＺ３間の結合は単結合または２重結合である。
【００５８】
一般式（１）において、Ｚ４は−Ｎ＝または−Ｃ（Ｒ１４）＝を表し、Ｚ５は−Ｎ＝または−Ｃ（Ｒ１５）＝を表し、Ｚ６は−Ｎ＝または−Ｃ（Ｒ１６）＝を表し、Ｒ１４、Ｒ１５及びＲ１６は水素原子、アルキル基、アルケニル基、シクロアルキル基またはフェニル基を表す。Ｒ１４及びＲ１５がアルケニル基を表すとき、互いに結合して環を形成してもよい。Ｒ１４、Ｒ１５及びＲ１６がアルキル基、アルケニル基、シクロアルキル基またはフェニル基を表すとき、それぞれは置換基を有してもよく、置換基としては特に制限はないが、例えば、Ｒ１で表される基が有してもよい置換基と同様の基を挙げることができる。これらの置換基は同様の置換基によって更に置換されていてもよい。
【００５９】
一般式（１）において、Ｒ１４、Ｒ１５及びＲ１６は水素原子、アルキル基またはフェニル基が好ましく、アルキル基またはフェニル基が更に好ましく、アルキル基が特に好ましい。
【００６０】
本発明に係る前記一般式（１）で表される色素は、下記一般式（１）、（１）及び（１）で表される異性体の構造をとっていてもよい。本発明においては前記一般式（１）で表される代表的な一つの形で記載しているが、本発明の記述と異なる下記一般式のような異性体も本発明に含まれる。
【００６１】
【化１０】
2008036915.tif 000012
【００６２】
前記一般式（１）は、具体的には下記一般式（１−ａ）、（１−ｂ）、（１−ｃ）、（１−ｄ）、（１−ｅ）、（１−ｆ）、（１−ｇ）、（１−ｈ）、（１−ｉ）、（１−ｊ）、（１−ｋ）または（１−ｌ）で表すことができるが、これらの中で一般式（１−ａ）、（１−ｃ）及び（１−ｄ）が好ましい。
【００６３】
【化１１】
2008036915.tif 000013
【００６４】
【化１２】
2008036915.tif 000014
【００６５】
式中、Ｒ１、Ｒ２、Ｒ３、Ｒ４、Ｒ８、Ｒ９、Ｒ１０、Ｒ１１、Ｒ１２、Ｒ１３、Ｒ１４、Ｒ１５、Ｒ１６、Ｚ１、Ｚ２、Ｚ３、Ｚ４、Ｚ５及びＺ６は、前記一般式（１）におけるＲ１、Ｒ２、Ｒ３、Ｒ４、Ｒ８、Ｒ９、Ｒ１０、Ｒ１１、Ｒ１２、Ｒ１３、Ｒ１４、Ｒ１５、Ｒ１６、Ｚ１、Ｚ２、Ｚ３、Ｚ４、Ｚ５及びＺ６と同義である。Ｒ１７及びＲ１８は置換基を表すが、置換基としては特に制限はないが、例えば、Ｒ１で表される基が有してもよい置換基と同様の基を挙げることができる。これらの置換基は同様の置換基によって更に置換されていてもよい。Ｒ１７及びＲ１８が表す置換基としては、アルキル基またはハロゲン原子が好ましい。ｍは０〜４の整数を表すが、ｍは０または１が好ましい。ｍが２以上の整数を表すとき、複数のＲ１７は同じでも異なっていてもよい。ｎは０〜４の整数を表すが、ｎは０または１が好ましい。ｎが２以上の整数を表すとき、複数のＲ１８は同じでも異なっていてもよい。
【００６６】
前記一般式（１−ａ）は下記一般式（１−ｍ）または（１−ｎ）で表されるのが好ましく、前記一般式（１−ｃ）は下記一般式（１−ｏ）で表されるのが好ましい。
【００６７】
【化１３】
2008036915.tif 000015
【００６８】
式中、Ｒ１、Ｒ２、Ｒ３、Ｒ４、Ｒ１２、Ｒ１３、Ｒ１７、ｍ、Ｚ４、Ｚ５及びＺ６は、前記一般式（１−ａ）、（１−ｃ）におけるＲ１、Ｒ２、Ｒ３、Ｒ４、Ｒ１２、Ｒ１３、Ｒ１７、ｍ、Ｚ４、Ｚ５及びＺ６と同義である。
【００６９】
以下、前記一般式（１）で表される色素の具体例を示すが、本発明は以下の具体例によって限定されるものではない。
【００７０】
【化１４】
2008036915.tif 000016
【００７１】
【化１５】
2008036915.tif 000017
【００７２】
【化１６】
2008036915.tif 000018
【００７３】
【化１７】
2008036915.tif 000019
【００７４】
【化１８】
2008036915.tif 000020
【００７５】
【化１９】
2008036915.tif 000021
【００７６】
【化２０】
2008036915.tif 000022
【００７７】
【化２１】
2008036915.tif 000023
【００７８】
【化２２】
2008036915.tif 000024
【００７９】
【化２３】
2008036915.tif 000025
【００８０】
【化２４】
2008036915.tif 000026
【００８１】
【化２５】
2008036915.tif 000027
【００８２】
次いで、本発明に係る一般式（２）で表されるキレート形成可能な熱拡散性イエロー色素について説明する。
【００８３】
【化２６】
2008036915.tif 000028
【００８４】
まず、本発明に係る色素について詳述する。
一般式（２）中、Ｒ２１は、トリフルオロメチル基、アルキル基、アリール基、アルコキシ基、アルコキシカルボニル基、アシル基、アシルオキシ基、アミド基、カルバモイル基、アミノ基、シアノ基を表す。
【００８５】
アルキル基としては、例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基等が挙げられ、アリール基としては、例えば、フェニル基、ナフチル基等が挙げられ、アルコキシ基としては、例えば、メトキシ基、エトキシ基、プロピルオキシ基、ペンチルオキシ基、ヘキシルオキシ基、オクチルオキシ基、ドデシルオキシ基等が挙げられ、アルコキシカルボニル基としては、例えば、メチルオキシカルボニル基、エチルオキシカルボニル基、ブチルオキシカルボニル基、オクチルオキシカルボニル基、ドデシルオキシカルボニル基等が挙げられ、アシル基としては、例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等が挙げられ、アシルオキシ基としては、例えば、アセチルオキシ基、エチルカルボニルオキシ基、ブチルカルボニルオキシ基、オクチルカルボニルオキシ基、ドデシルカルボニルオキシ基、フェニルカルボニルオキシ基等が挙げられ、アミド基としては、例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等が挙げられ、カルバモイル基としては、例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等が挙げられ、アミノ基としては、例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等が挙げられる。
【００８６】
好ましくは、アルキル基、トリフルオロメチル基、アルコキシカルボニル基、アシル基、カルバモイル基、シアノ基であり、更に好ましくはアルキル基である。アルキル基の中でも、更に好ましくは、分岐アルキル基であり、分岐アルキル基としては、例えば、イソプロピル基、ｔｅｒｔ−ブチル基、イソブチル基、ｓｅｃ−ブチル基、ｎｅｏ−ペンチル基、ｔｅｒｔ−アミル基などが挙げられるが、最も好ましくは、イソプロピル基、ｔｅｒｔ−ブチル基である。
【００８７】
本発明においては、Ｒ２１が嵩高くなることにより、色素の耐光性が向上する。
【００８８】
Ｒ２２は、アルキル基、アシル基、カルバモイル基、アルコキシカルボニル基を表す。
アルキル基としては、例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基等が挙げられ、アシル基としては、例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等が挙げられ、カルバモイル基としては、例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等が挙げられ、アルコキシカルボニル基としては、例えば、メチルオキシカルボニル基、エチルオキシカルボニル基、ブチルオキシカルボニル基、オクチルオキシカルボニル基、ドデシルオキシカルボニル基等が挙げられる。
【００８９】
好ましくはアルキル基、アシル基、カルバモイル基であり、更に好ましくは、アルキル基である。アルキル基の中でも特に好ましくは、メチル基、エチル基、プロピル基、イソプロピル基、ブチル基、ｔｅｒｔ−ブチル基であるが、最も好ましくは、メチル基である。
【００９０】
本発明の様にＲ２２がアルキル基、アルコキシカルボニル基、アシル基、カルバモイル基の場合、色素は溶剤溶解性に優れ、またグラムεも高くなる。
【００９１】
本発明においては、Ｒ２１とＲ２２の炭素数の総和は３以上である。即ち、Ｒ２１とＲ２２の炭素数の総和が３以上になると、溶剤溶解性が更に良好になる。
【００９２】
Ｒ２３は、アルキル基、アルケニル基、アリール基を表す。
アルキル基としては、例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基等が挙げられ、アルケニル基としては、例えば、ビニル基、アリル基等が挙げられ、アリール基としては、例えば、フェニル基、ナフチル基などが挙げられる。
【００９３】
好ましくは、アルキル基であり、アルキル基の中でも好ましくは、メチル基、エチル基、プロピル基、イソプロピル基、ブチル基、イソブチル基、ｓｅｃ−ブチル基、ペンチル基、ネオペンチル基であるが、最も好ましくは、メチル基、エチル基、プロピル基、イソプロピル基、ブチル基である。
Ｘは、−ＣＲ２４Ｒ２５−、−Ｓ−、−Ｏ−、−ＮＲ２６−を表し、好ましくは、−ＣＲ２４Ｒ２５−、−Ｓ−、−Ｏ−である。
Ｙは、５〜６員環を形成するのに必要な原子群を表す。
好ましくは、６員環を形成するのに必要な原子群であり、例えば、−ＣＲ２７＝ＣＲ２８−、−ＣＲ２９Ｒ２１０−ＣＲ２１１Ｒ２１２−が挙げられる。Ｒ２７とＲ２８、もしくは、Ｒ２９とＲ２１１は互いに結合し環を形成していても良く、Ｒ２７〜Ｒ２９、Ｒ２１１及びＲ２１２は、水素原子、ハロゲン原子、置換基を表す。
【００９４】
ハロゲン原子としては、置換基としては、フッ素原子、塩素原子、臭素原子、ヨウ素原子などが挙げられ、好ましくは、フッ素原子、塩素原子である。
【００９５】
上記Ｒ２４、Ｒ２５の例として挙げたものと同様の置換基が挙げられるが、好ましくは、アルキル基、アリール基であり、より好ましくは、アルキル基である。最も好ましくは、水素原子、メチル基が好ましい。また、Ｒ２７とＲ２８、もしくは、Ｒ２９とＲ２１１は互いに結合し５〜６員環を形成していても良く、例えば、シクロペンタン環、シクロヘキサン環、ベンゼン環、ピリジン環、ナフタレン環などが挙げられるが、好ましくは、ベンゼン環である。
以下、一般式（２）で表される色素の具体例を示すが、本発明はこれらに限定されるものではない。
【００９６】
【化２７】
2008036915.tif 000029
【００９７】
【化２８】
2008036915.tif 000030
【００９８】
【化２９】
2008036915.tif 000031
【００９９】
【化３０】
2008036915.tif 000032
【０１００】
【化３１】
2008036915.tif 000033
【０１０１】
【化３２】
2008036915.tif 000034
【０１０２】
【化３３】
2008036915.tif 000035
【０１０３】
【化３４】
2008036915.tif 000036
【０１０４】
【化３５】
2008036915.tif 000037
【０１０５】
【化３６】
2008036915.tif 000038
【０１０６】
【化３７】
2008036915.tif 000039
【０１０７】
【化３８】
2008036915.tif 000040
【０１０８】
一般式（２）で表される色素は、例えば、特開昭６３−７４６８８号あるいは特開平３
−２４９７５２号に記載の方法でえることができる。
【０１０９】
〈マゼンタ色素〉
本発明の感熱転写記録材料では、熱転写インクシートのインク層が、前記一般式（３
）で表されるキレート形成可能な熱拡散性マゼンタ色素を含有することを特徴の一つとす
る。
【０１１０】
前記一般式（３）において、Ｒ３１、Ｒ３２、Ｒ３３は水素原子または置換基を表す。Ａ３１、Ａ３２、Ａ３３およびＡ３４はそれぞれ独立にＣ−Ｒ３５または窒素原子を表し、Ｒ３５は水素原子又は置換基を表す。複数のＲ３５が存在する場合、それぞれのＲ３５は同一であっても良く、また異なっていても良い。Ｊはアルキレン基を表し、Ｒ３４はアミノ基またはイミノ基を表す。
【０１１１】
以下に詳述する。
一般式（３）において、Ｒ３１、Ｒ３２、Ｒ３３は水素原子または置換基を表すが、Ｒ３１の置換基としては、アルキル基（例えばメチル基、エチル基、プロピル基、ｉ−プロピル基、ｔ−ブチル基、ｎ−ドデシル基、および１−ヘキシルノニル基等）、シクロアルキル基（例えばシクロプロピル基、シクロヘキシル基、ビシクロ［２．２．１］ヘプチル基、およびアダマンチル基等）、およびアルケニル基（例えば２−プロピレン基、オレイル基等）、アリール基（例えばフェニル基、オルト−トリル基、オルト−アニシル基、１−ナフチル基、９−アントラニル基等）、アラルキル基（ベンジル基、ｏ−ブロモベンジル基など）、アルキニル基（例えば、エチニル基、１−プロピニル基等）、複素環基（例えば２−テトラヒドロフリル基、２−チオフェニル基、４−イミダゾリル基、および２−ピリジル基等）、ハロゲン原子（例えばフッ素原子、塩素原子、臭素原子等）、シアノ基、ニトロ基、ヒドロキシ基、カルボニル基（例えばアセチル基、トリフルオロアセチル基、ピバロイル基等のアルキルカルボニル基、ベンゾイル基、ペンタフルオロベンゾイル基、３，５−ジ−ｔ−ブチル−４−ヒドロキシベンゾイル基等のアリールカルボニル基等）、オキシカルボニル基（例えばメトキシカルボニル基、シクロヘキシルオキシカルボニル基、ｎ−ドデシルオキシカルボニル基等のアルコキシカルボニル基、フェノキシカルボニル基、２，４−ジ−ｔ−アミルフェノキシカルボニル基、１−ナフチルオキシカルボニル基等のアリールオキシカルボニル基、および２−ピリジルオキシカルボニル基、１−フェニルピラゾリル−５−オキシカルボニル基などの複素環オキシカルボニル基等）、カルバモイル基（例えばジメチルカルバモイル基、４−（２，４−ジ−ｔ−アミルフェノキシ）ブチルアミノカルボニル基等のアルキルカルバモイル基、フェニルカルバモイル基、１−ナフチルカルバモイル基等のアリールカルバモイル基）、アルコキシ基（例えばメトキシ基、２−エトキシエトキシ基等）、アリールオキシ基（例えばフェノキシ基、２，４−ジ−ｔ−アミルフェノキシ基、４−（４−ヒドロキシフェニルスルホニル）フェノキシ基等）、複素環オキシ基（例えば４−ピリジルオキシ基、２−ヘキサヒドロピラニルオキシ基等）、カルボニルオキシ基（例えばアセチルオキシ基、トリフルオロアセチルオキシ基、ピバロイルオキシ基等のアルキルカルボニルオキシ基、ベンゾイルオキシ基、ペンタフルオロベンゾイルオキシ基等のアリールオキシ基等）、ウレタン基（例えばＮ，Ｎ−ジメチルウレタン基等のアルキルウレタン基、Ｎ−フェニルウレタン基、Ｎ−（ｐ−シアノフェニル）ウレタン基等のアリールウレタン基）、スルホニルオキシ基（例えばメタンスルホニルオキシ基、トリフルオロメタンスルホニルオキシ基、ｎ−ドデカンスルホニルオキシ基等のアルキルスルホニルオキシ基、ベンゼンスルホニルオキシ基、ｐ−トルエンスルホニルオキシ基等のアリールスルホニルオキシ基）、アミノ基（例えばジメチルアミノ基、シクロヘキシルアミノ基、ｎ−ドデシルアミノ基等のアルキルアミノ基、アニリノ基、ｐ−ｔ−オクチルアニリノ基等のアリールアミノ基等）、スルホニルアミノ基（例えばメタンスルホニルアミノ基、ヘプタフルオロプロパンスルホニルアミノ基、ｎ−ヘキサデシルスルホニルアミノ基等のアルキルスルホニルアミノ基、ｐ−トルエンスルホニルアミノ基、ペンタフルオロベンゼンスルホニルアミノ等のアリールスルホニルアミノ基）、スルファモイルアミノ基（例えばＮ，Ｎ−ジメチルスルファモイルアミノ基等のアルキルスルファモイルアミノ基、Ｎ−フェニルスルファモイルアミノ基等のアリールスルファモイルアミノ基）、アシルアミノ基（例えばアセチルアミノ基、ミリストイルアミノ基等のアルキルカルボニルアミノ基、ベンゾイルアミノ基等アリールカルボニルアミノ基）、ウレイド基（例えばＮ，Ｎ−ジメチルアミノウレイド基等のアルキルウレイド基、Ｎ−フェニルウレイド基、Ｎ−（ｐ−シアノフェニル）ウレイド基等のアリールウレイド基）、スルホニル基（例えばメタンスルホニル基、トリフルオロメタンスルホニル基等のアルキルスルホニル基、およびｐ−トルエンスルホニル基等のアリールスルホニル基）、スルファモイル基（例えばジメチルスルファモイル基、４−（２，４−ジ−ｔ−アミルフェノキシ）ブチルアミノスルホニル基等のアルキルスルファモイル基、フェニルスルファモイル基等のアリールスルファモイル基）、アルキルチオ基（例えばメチルチオ基、ｔ−オクチルチオ基等）、アリールチオ基（例えばフェニルチオ基等）、および複素環チオ基（例えば１−フェニルテトラゾール−５−チオ基、５−メチル−１，３，４−オキサジアゾール−２−チオ基等）等が挙げられる。これらの置換基は、置換し得る部分に更に置換基を有していても良く、置換基の例としては上記置換基の例が挙げられる。
【０１１２】
Ｒ３２の置換基の例としては上記Ｒ３１における記載と同義である。
【０１１３】
Ｒ３３の置換基の例としては上記Ｒ３１における記載と同義である。
【０１１４】
Ａ３１、Ａ３２、Ａ３３およびＡ３４はそれぞれ独立にＣ−Ｒ３５または窒素原子を表し、Ｒ３５は水素原子又は置換基を表し、置換基の例としては上記Ｒ３１における記載と同義である。
【０１１５】
複数のＲ３５が存在する場合、それぞれのＲ３５は同一であっても良く、また異なっていて  Ｊはアルキレン基を表すが、アルキレン基は置換されていてもよく、また、されていなくてもよい。置換基の例は上記Ｒ３１における記載と同義である。
【０１１６】
Ｒ３４はアミノ基またはイミノ基を表すが、アミノ基がより好ましい。Ｒ３４がアミノ基の場合、１級、２級、３級アミノ基のいずれであってもよく、その場合Ｒ３４は
（Ａ）−ＮＨ２、（Ｂ）−ＮＨＲ３６、（Ｃ）−ＮＲ４１Ｒ３７
で表される。この場合Ｒ３６、Ｒ３７はアルキル基、シクロアルキル基、アリール基または複素環基を表す。Ｒ３６、Ｒ３７はそれぞれ同じであってもよく、また異なっていてもよい。Ｒ３６、Ｒ３７はさらに置換基を有していてもよい。置換基の例は上記Ｒ3１における記載と同義である。
【０１１７】
Ｒ３４がイミノ基の場合Ｒ３４は
（Ｄ）−Ｎ＝ＣＲ３８Ｒ３９
で表される。この場合Ｒ３８、Ｒ３９は水素原子または置換基を表す。Ｒ３８、Ｒ３９はそれぞれ同じであってもよく、また異なっていてもよい。Ｒ３８、Ｒ３９はさらに置換基を有していてもよい。置換基の例は上記Ｒ３１における記載と同義である。
【０１１８】
上記一般式（３）で表される色素が、下記一般式（３−１）で表されることが好ましい。
【０１１９】
【化３９】
2008036915.tif 000041
【０１２０】
上記一般式（３−１）において、Ｒ１３１、Ｒ１３２、Ｒ１３３、Ｒ１３４はそれぞれ独立に水素原子または置換基を表す。Ａ３１、Ａ３２、Ａ３３、Ａ３４およびＲ３５は一般式（３）のそれらと同義である。但し、Ｒ１３３、Ｒ１３４、Ｒ３５のうち、少なくとも一つはキレート化可能な置換基を表す。
【０１２１】
一般式（３−１）において、Ｒ１３１、Ｒ１３２、Ｒ１３３、Ｒ１３４はそれぞれ独立に水素原子または置換基を表し、置換基の例としては上記Ｒ３１における置換基と同義である。
【０１２２】
キレート化可能な置換基とは、非共有電子対を有する原子を含有する置換基を表し、具体的には複素環基、ヒドロキシ基、カルボニル基、オキシカルボニル基、カルバモイル基、アルコキシ基、複素環オキシ基、カルボニルオキシ基、ウレタン基、スルホニルオキシ基、アミノ基、スルホニルアミノ基、スルファモイルアミノ基、アシルアミノ基、ウレイド基、スルホニル基、スルファモイル基、アルキルチオ基、アリールチオ基、および複素環チオ基等が挙げられる。詳細な例は、上記Ｒ３と同義である。好ましい置換基としては複素環基、ヒドロキシ基、カルボニル基、オキシカルボニル基、カルバモイル基、アルコキシ基、カルボニルオキシ基、ウレタン基、スルホニルオキシ基、アミノ基、スルホニルアミノ基、スルファモイルアミノ基、アシルアミノ基、ウレイド基アルキルチオ基、アリールチオ基が挙げられ。更に好ましい置換基としてはヒドロキシ基、カルボニル基、カルバモイル基、アルコキシ基、スルホニルアミノ基、アシルアミノ基等が挙げられる。
【０１２３】
更に、一般式（３−１）で表される色素が、下記一般式（３−２）または（３−３）で表される化合物であることが好ましい。
【０１２４】
【化４０】
2008036915.tif 000042
【０１２５】
式中、Ｒ１３１、Ｒ１３２、Ｒ１３３、Ｒ１３４は一般式（３−１）のそれらと同義の基を表す。Ｒ１３５は置換基を表す。但し、Ｒ１３３、Ｒ１３４、Ｒ３５のうち、少なくとも一つはキレート化可能な置換基を表す。
【０１２６】
一般式（３−２）または（３−３）において、Ｒ１３５は置換基を表し、置換基の例としては、上記Ｒ３における置換基と同義である。但し、Ｒ１３３、Ｒ１３４、Ｒ１３５のうち、少なくとも一つはキレート化可能な置換基を表す。キレート化可能基の例としては、一般式（３−１）における記載と同義である。
【０１２７】
一般式（３）、（３−１）、（３−２）または（３−３）の色素において、該色素を熱によって転写し像を得る、所謂熱転写方式の画像形成方法に用いるためには、色素の転写性が良好である必要がある。一般的には、色素の転写性はその分子量が低いほど良好であるとされているが、分子量が低すぎても経時でにじみがでるなどの故障が生じていた。本発明において、発明者らは鋭意検討の結果、色素の分子量に最適値があることを見いだした。色素の分子量は、好ましくは２５０〜６００であり、さらに好ましくは３００〜５００である。
【０１２８】
以下、本発明に係る一般式（３）、（３−１）、（３−２）または（３−３）で表される色素の具体例を示すが、本発明はこれらに限定されるものではない。
【０１２９】
【化４１】
2008036915.tif 000043
【０１３０】
【化４２】
2008036915.tif 000044
【０１３１】
【化４３】
2008036915.tif 000045
【０１３２】
【化４４】
2008036915.tif 000046
【０１３３】
【化４５】
2008036915.tif 000047
【０１３４】
【化４６】
2008036915.tif 000048
【０１３５】
【化４７】
2008036915.tif 000049
【０１３６】
【化４８】
2008036915.tif 000050
【０１３７】
【化４９】
2008036915.tif 000051
【０１３８】
本発明に係る一般式（３）、（３−１）、（３−２）または（３−３）で表される色素は、主にカプラーと発色現像主薬との酸化カップリングより合成することができる。
【０１３９】
〈シアン色素〉  
本発明の感熱転写記録材料では、熱転写インクシートのインク層が、前記一般式（４）で表されるキレート形成可能な熱拡散性シアン色素を含有することが好ましい。
【０１４０】
一般式（４）中、Ｒ４１及びＲ４２はそれぞれ、置換又は無置換の脂肪族基を表し、Ｒ４３は置換基を表す。ｎは０〜４の整数を表し、ｎが２以上の時、複数のＲ４３は同じでも異なってもよい。Ｒ４５、Ｒ４６アルキル基を表す。但し、Ｒ４５、Ｒ４６の少なくとも１つは２級アルキル基を表す。
【０１４１】
以下に、本発明に用いられる前記一般式（４）で表されるキレート形成可能な熱拡散性シアン色素化合物について詳細に説明する。
【０１４２】
一般式（４）において、Ｒ４１及びＲ４２は置換または無置換の脂肪族基を表し、Ｒ４１及びＲ４２は同じでも異なっていてもよい。脂肪族基の例としては、アルキル基、シクロアルキル基、アルケニル基、アルキニル基等が挙げられる。アルキル基の例としてはメチル基、エチル基、プロピル基、ｉ−プロピル基などを挙げることができ、これらのアルキル基を置換しうる基としては、直鎖あるいは分岐のアルキル基（例えばメチル基、エチル基、ｉ−プロピル基、ｔ−ブチル基、ｎ−ドデシル基、および１−ヘキシルノニル基等）、シクロアルキル基（例えばシクロプロピル基、シクロヘキシル基、ビシクロ［２．２．１］ヘプチル基、およびアダマンチル基等）、およびアルケニル基（例えば２−プロピレン基、オレイル基等）、アリール基（例えばフェニル基、オルト−トリル基、オルト−アニシル基、１−ナフチル基、９−アントラニル基等）、複素環基（例えば２−テトラヒドロフリル基、２−チオフェニル基、４−イミダゾリル基、および２−ピリジル基等）、ハロゲン原子（例えばフッ素原子、塩素原子、臭素原子等）、シアノ基、ニトロ基、ヒドロキシ基、カルボニル基（例えばアセチル基、トリフルオロアセチル基、ピバロイル基等のアルキルカルボニル基、ベンゾイル基、ペンタフルオロベンゾイル基、３，５−ジ−ｔ−ブチル−４−ヒドロキシベンゾイル基等のアリールカルボニル基等）、オキシカルボニル基（例えばメトキシカルボニル基、シクロヘキシルオキシカルボニル基、ｎ−ドデシルオキシカルボニル基等のアルコキシカルボニル基、フェノキシカルボニル基、２，４−ジ−ｔ−アミルフェノキシカルボニル基、１−ナフチルオキシカルボニル基等のアリールオキシカルボニル基、および２−ピリジルオキシカルボニル基、１−フェニルピラゾリル−５−オキシカルボニル基などの複素環オキシカルボニル基等）、カルバモイル基（例えばジメチルカルバモイル基、４−（２，４−ジ−ｔ−アミルフェノキシ）ブチルアミノカルボニル基等のアルキルカルバモイル基、フェニルカルバモイル基、１−ナフチルカルバモイル基等のアリールカルバモイル基）、アルコキシ基（例えばメトキシ基、２−エトキシエトキシ基等）、アリールオキシ基（例えばフェノキシ基、２，４−ジ−ｔ−アミルフェノキシ基、４−（４−ヒドロキシフェニルスルホニル）フェノキシ基等）、複素環オキシ基（例えば４−ピリジルオキシ基、２−ヘキサヒドロピラニルオキシ基等）、カルボニルオキシ基（例えばアセチルオキシ基、トリフルオロアセチルオキシ基、ピバロイルオキシ基等のアルキルカルボニルオキシ基、ベンゾイルオキシ基、ペンタフルオロベンゾイルオキシ基等のアリールオキシ基等）、ウレタン基（例えばＮ，Ｎ−ジメチルウレタン基等のアルキルウレタン基、Ｎ−フェニルウレタン基、Ｎ−（ｐ−シアノフェニル）ウレタン基等のアリールウレタン基）、スルホニルオキシ基（例えばメタンスルホニルオキシ基、トリフルオロメタンスルホニルオキシ基、ｎ−ドデカンスルホニルオキシ基等のアルキルスルホニルオキシ基、ベンゼンスルホニルオキシ基、ｐ−トルエンスルホニルオキシ基等のアリールスルホニルオキシ基）、アミノ基（例えばジメチルアミノ基、シクロヘキシルアミノ基、ｎ−ドデシルアミノ基等のアルキルアミノ基、アニリノ基、ｐ−ｔ−オクチルアニリノ基等のアリールアミノ基等）、スルホニルアミノ基（例えばメタンスルホニルアミノ基、ヘプタフルオロプロパンスルホニルアミノ基、ｎ−ヘキサデシルスルホニルアミノ基等のアルキルスルホニルアミノ基、ｐ−トルエンスルホニルアミノ基、ペンタフルオロベンゼンスルホニルアミノ等のアリールスルホニルアミノ基）、スルファモイルアミノ基（例えばＮ，Ｎ−ジメチルスルファモイルアミノ基等のアルキルスルファモイルアミノ基、Ｎ−フェニルスルファモイルアミノ基等のアリールスルファモイルアミノ基）、アシルアミノ基（例えばアセチルアミノ基、ミリストイルアミノ基等のアルキルカルボニルアミノ基、ベンゾイルアミノ基等アリールカルボニルアミノ基）、ウレイド基（例えばＮ，Ｎ−ジメチルアミノウレイド基等のアルキルウレイド基、Ｎ−フェニルウレイド基、Ｎ−（ｐ−シアノフェニル）ウレイド基等のアリールウレイド基）、スルホニル基（例えばメタンスルホニル基、トリフルオロメタンスルホニル基等のアルキルスルホニル基、およびｐ−トルエンスルホニル基等のアリールスルホニル基）、スルファモイル基（例えばジメチルスルファモイル基、４−（２，４−ジ−ｔ−アミルフェノキシ）ブチルアミノスルホニル基等のアルキルスルファモイル基、フェニルスルファモイル基等のアリールスルファモイル基）、アルキルチオ基（例えばメチルチオ基、ｔ−オクチルチオ基等）、アリールチオ基（例えばフェニルチオ基等）、および複素環チオ基（例えば１−フェニルテトラゾール−５−チオ基、５−メチル−１，３，４−オキサジアゾール−２−チオ基等）等が挙げられる。
【０１４３】
シクロアルキル基、アルケニル基の例としては、上記置換基と同様である。また、アルキニル基の例としては、１−プロピン、２−ブチン、１−ヘキシン等が挙げられる。
【０１４４】
Ｒ４１、Ｒ４２で非芳香族性の環状構造（例えばピロリジン環、ピペリジン環、モルホリン環等）を形成するのも好ましい。
【０１４５】
Ｒ４３は置換基を表し、置換基の例としては、上記Ｒ４１、Ｒ４２の置換基の例が挙げられる。上記置換基の中でもアルキル基、シクロアルキル基、アルコキシ基、アシルアミノ基が好ましい。ｎは０〜４の整数を表し、ｎが２以上の場合、複数のＲ４３は同じでも異なっていてもよい。
【０１４６】
Ｒ４５およびＲ４６はアルキル基を表し、その例としてはメチル基、エチル基、ｎ−プロピル基、ｎ−ブチル基、ｎ−ペンチル基、ｎ−ヘキシル基、ｎ−へプチル基、イソプロピル基、ｓｅｃ−ブチル基、ｔｅｒｔ−ブチル基、３−ヘプチル基、２−エチルヘキシル基などが挙げられる。Ｒ４５、Ｒ４６の少なくとも１つは２級アルキル基を表し、２級のアルキル基の例としてはイソプロピル基、ｓｅｃ−ブチル基、３−ヘプチル基、２−エチルヘキシル基、などが挙げられる。Ｒ４５、Ｒ４６の２級アルキル基として最も好ましい置換基はイソプロピル基である。Ｒ４６の２級アルキル基は、置換されていても良いが、すべて炭素原子と水素原子からなる置換基で置換されており。その他の原子を含む置換基で置換されるものではない。Ｒ４５とＲ４６は同じでも良いし、異なっていても良い。
以下、本発明にかかる一般式（４）で表される色素の具体例を挙げるが、本発明はこれらに限定されるものではない。
【０１４７】
【化５０】
2008036915.tif 000052
【０１４８】
【化５１】
2008036915.tif 000053
【０１４９】
本発明においては、上記例示した化合物の中でも、例示化合物化合物４−１〜４−６から選ばれる少なくとも１種であることが好ましい。
【０１５０】
一般式（４）で表される色素は、当業者公知の合成方法に従って得ることができ、例えば、特開平１１−７８２５８号公報に記載の方法を挙げることができる。
【０１５１】
本発明に係る熱転写インクシートを構成するインク層には、上記説明した本発明に係る各色素の他に、本発明の目的効果を損なわない範囲で公知の色素を併用することもでき、例えば、特開昭５９−７８８９３号公報、同５９−１０９３４９号公報、特開平４−９４９７４号公報、同４−９７８９４号公報、特許第２８５６２２５号公報に記載されているシアン色素、マゼンタ色素、イエロー色素などを使用することができる。
【０１５２】
〈バインダー樹脂〉  
本発明に係るインク層は、上記熱拡散性色素と共にバインダー樹脂を含有する。
【０１５３】
インク層に使用するバインダー樹脂としては、従来公知の感熱昇華転写方式の熱転写インクシートに使用されるバインダー樹脂を使用することができ、例えば、セルロース付加化合物、セルロースエステル、セルロースエーテル等のセルロース系樹脂、ポリビニルアルコール、ポリビニルホルマール、ポリビニルアセトアセタール、ポリビニルブチラール等のポリビニルアセタール樹脂、ポリビニルピロリドン、ポリ塩化ビニル樹脂、ポリ酢酸ビニル、ポリアクリルアミド、ポリスチレン樹脂、ポリ（メタ）アクリル酸系エステル、ポリ（メタ）アクリル酸、（メタ）アクリル酸共重合体等のビニル系樹脂、ゴム系樹脂、アイオノマー樹脂、オレフィン系樹脂、ポリエステル樹脂等を挙げることができる。これらの樹脂の中でも、保存性の優れたポリビニルブチラール、ポリビニルアセトアセタールあるいはセルロース系樹脂が好ましく、特に好ましくはアクリル変性セルロース系樹脂、セルロース系樹脂としては、エチルセルロース、ヒドロキシエチルセルロース、エチルヒドロキシセルロース、ヒドロキシプロピルセルロース、メチルセルロース、酢酸セルロース、酪酢酸セルロース等のセルロース系樹脂（好ましくはエチルセルロース）等が好適に用いることができる。
【０１５４】
本発明に用いられるインク層は、セルロースに低級脂肪酸がエステル結合したセルロースエステルであることが好ましい。上記セルロース系樹脂が、セルロースに低級脂肪酸がエステル結合したセルロースエステルであることにより、本発明の熱転写記録材料を用いてより印画濃度の高い熱転写印画物を得ることができるからである。
【０１５５】
本発明に用いられるセルロース系樹脂としては、所望の貯蔵弾性率を有するものであり、本発明の熱転写記録材料を用いて熱転写印画物を形成する際の印画温度等に応じて、上記インク層が熱転写受像シートの受像層と融着することを防止できる樹脂であれば特に限定されるものではない。なかでも、本発明に用いられるセルロース系樹脂は、温度１００℃における貯蔵弾性率が、１０×１０６Ｐａ以上であることが好ましく、なかでも温度１２０℃における貯蔵弾性率が、１０×１０６Ｐａ以上であることが好ましく、特に温度１５０℃における貯蔵弾性率が、１０×１０６Ｐａ以上であることが好ましい。ここで、本発明における上記貯蔵弾性率は、例えば、動的粘弾性測定装置（ＤＭＡ）により測定することができる。
【０１５６】
本発明に用いられるセルロース系樹脂の分子量としては、上記範囲の貯蔵弾性率を示すことができる範囲内であれば特に限定されない。また、本発明においては分子量の異なるセルロース系樹脂を混合して用いても良い。なかでも本発明に用いられるセルロース系樹脂は、数平均分子量が３００００以上であることが好ましく、なかでも３００００〜１５００００の範囲内であることが好ましく、特に３００００〜９００００の範囲内であることが好ましい。上記セルロース系樹脂の数平均分子量が上記範囲よりも小さいと、熱転写受像シートの受像層を構成するアセタール系樹脂の種類によっては、印画時に上記インク層と後述する受像層とが融着する可能性があるからである。また、数平均分子量が上記範囲よりも大きいと、基材シート上にインク層を形成する際に、平面性に優れたインク層を形成することが困難となったり、または、溶媒に対する溶解性が悪くなる場合があるからである。ここで、本発明における上記セルロース系樹脂の数平均分子量は、ゲル浸透クロマトグラフィー（ＧＰＣ）によって測定した値を用いるものとする。
【０１５７】
本発明に用いられるセルロース系樹脂の種類は、上記貯蔵弾性率を有するものであれば特に限定されるものではないが、通常、セルロースが有する水酸基に任意の官能基を結合させたものが用いられる。
【０１５８】
上記官能基を結合させるセルロースとしては、パルプを原料とするものであって良く、または、リンターを原料とするものであっても良く、さらには、パルプを原料とするものと、リンターを原料とするものを混合して用いても良い。なかでも本発明においてはリンターを原料とするセルロースを用いることが好ましい。リンターを原料とするセルロースを用いた方が比較的高分子量のセルロース系樹脂を得ることができるからである。
【０１５９】
上記セルロースに結合させる官能基としては、インク層に求める諸物性に応じて任意に決定すれば良い。また、本発明においては必要に応じて、結合した官能基が異なる２種類以上のセルロース系樹脂を混合して用いても良い。なかでも、本発明においては上記官能基として、有機酸がエステル結合したセルロースエステルを用いることが好ましい。
【０１６０】
上記セルロースエステルとしては、上記インク層の所望の物性を付与できるものであれば特に限定されないが、なかでも炭素数が１〜６の低級脂肪酸がエステル結合した低級脂肪酸セルロースエステルを用いることが好ましい。炭素数が上記範囲よりも少ないとトルエンやメチルエチルケトン（ＭＥＫ）などの色素をよく溶解する溶媒に対する溶解性が劣り、塗工適性に優れない場合があるからである。また、炭素数が上記範囲よりも多いと、水への溶解性が悪くなるため、セルロースをエステル化する工程が困難となり、また、粘度が大きく低下するため、塗工適性を向上させるために樹脂と色素の濃度を増加させる必要があり、溶解性の優れない色素の使用が困難となる場合があるからである。
【０１６１】
上記低級脂肪酸セルロースエステルとして、本発明に好ましく用いられるものとしては、セルロースに酢酸以外の脂肪酸のみが結合した低級脂肪酸セルロースエステルや、セルロースに酢酸と、酢酸以外の他の脂肪酸とが結合した低級脂肪酸セルロースエステルを挙げることができる。より具体的には、セルロースブチレート、セルロースプロピオネート、セルロースアセテートブチレート、セルロースアセテートプロピオネート等を挙げることができる。また、本発明においてはこれらの低級脂肪酸セルロースエステルを２種類以上混合して用いても良い。
【０１６２】
本発明においては低級脂肪酸セルロースエステルのなかでもセルロースブチレートまたはセルロースアセテートブチレートを用いることが好ましい。このような低級脂肪酸セルロースエステルを用いることにより、本発明の熱転写記録材料を用いて印画濃度に優れた熱転写印画物を形成することが可能になるからである。
また、上記セルロースアセテートブチレートおよび上記セルロースブチレートとしては、エステル置換度が０．５〜１．０の範囲内であることが好ましく、なかでも０．６〜０．９５の範囲内であることが好ましい。
【０１６３】
前記各種のバインダー樹脂は、その１種を単独で使用することもできるし、又その２種以上を併用することもできる。
【０１６４】
また、本発明に係るインク層には、上記説明した熱拡散性色素とバインダー樹脂の他に、必要に応じて公知の種々の添加剤を含有することができる。インク層は、例えば、適当な溶剤中に上記の色素、バインダー樹脂、その他の添加剤を溶解または分散させて調製したインク塗布液を、グラビアコート法等の公知の手段により基材シート上に塗布した後、乾燥させることにより形成することができる。本発明に係るインク層の厚みは、０．１〜３．０μｍ程度、好ましくは０．３〜１．５μｍ程度とすることができる。
【０１６５】
〔基材シート（支持体）〕
本発明に係る熱転写インクシートに使用される基材シートとしては、従来より熱転写インクシートの基材シートとして公知の材料を用いることができる。好ましい基材シートの具体例は、グラシン紙、コンデンサー紙、パラフィン紙などの薄紙、ポリエチレンテレフタレート、ポリエチレンナフタレート、ポリブチレンテレフタレート、ポリフェニレンサルファイド、ポリエーテルケトン、ポリエーテルサルホン等の耐熱性の高いポリエステル、ポリプロピレン、フッ素樹脂、ポリカーボネート、酢酸セルロース、ポリエチレンの誘導体、ポリ塩化ビニル、ポリ塩化ビニリデン、ポリスチレン、ポリアミド、ポリイミド、ポリメチルペンテン、アイオノマー等のプラスチックの延伸あるいは未延伸フィルムや、これらの材料を積層したものが挙げられる。この基材シートの厚さは、強度及び耐熱性等が適切になるように材料に応じて適宜選択することができるが、通常は１〜１００μｍ程度のものが好ましく用いられる。
【０１６６】
また、基材シートの表面に形成するインク層との密着が乏しい場合には、その表面にプライマー処理や、コロナ処理を施すことが好ましい。プライマー処理としては、ポリビニルアルコール系樹脂やポリビニルピロリドン系樹脂等の水溶性樹脂が、画像形成時の色素の転写性を向上させる効果もあり特に好ましい。
【０１６７】
（保護転写層）    
本発明の感熱転写記録材料においては、本発明に係る熱転写インクシートと、本発明に係る熱転写受像シートと共に、支持体上に少なくとも１層の転写可能な保護層（保護転写層）を有する保護層転写シートとを組合せて画像形成することが好ましい。
【０１６８】
本発明に係る保護転写層は、熱転写受像シート上に熱転写して形成された画像の表面を覆う保護層となり、主に透明な樹脂層から構成されている。
【０１６９】
保護転写層を形成する樹脂としては、例えば、ポリエステル樹脂、ポリスチレン樹脂、アクリル樹脂、ポリウレタン樹脂、アクリルウレタン樹脂、ポリカーボネート樹脂、これらの各樹脂のエポキシ変性樹脂、これらの樹脂をシリコーン変性させた樹脂、これらの各樹脂の混合物、電離放射線硬化性樹脂、紫外線遮断性樹脂等を例示することができる。
本発明の保護転写層としては前記一般式（９）で表される紫外線吸収性モノマーと、アクリル系モノマーとが共重合してなる紫外線吸収性共重合体を好適に用いることができる。
【０１７０】
【化５２】
2008036915.tif 000054
【０１７１】
ただし、式中Ｒ１０１は水素原子またはメチル基を表し、Ｘは下記の式（１０）または式（１１）で表される構造を表す。
【０１７２】
【化５３】
2008036915.tif 000055
【０１７３】
本発明の一般式（９）で表される紫外線吸収性共重合体は、上記紫外線吸収性モノマーが４０ｍｏｌ％以上含有されることが好ましく、中でも、上記紫外線吸収性モノマーが上記紫外線吸収性共重合体中に、４０〜９０ｍｏｌ％の範囲内、特に５０〜７０ｍｏｌ％の範囲内で含有されることが好ましい。
【０１７４】
本発明に用いられる紫外線吸収性共重合体は、上記紫外線吸収性モノマーと、上記アクリル系モノマーとを共重合させてなるものであれば、特に限定されるものではないが、具体的には、上記材料のランダム共重合体、グラフト共重合体等を挙げることができる。
【０１７５】
また、本発明に用いられる上記紫外線吸収性共重合体の重量平均分子量としては、所望の保護転写層を得ることができれば特に限定されるものではないが具体的には、５０００〜２５００００の範囲内、中でも、９０００〜４００００の範囲内であることが好ましい。
【０１７６】
また、本発明に用いられる上記紫外線吸収性共重合体のガラス転移温度（Ｔｇ）としては、所望の保護転写層を得ることができれば特に限定されるものではないが具体的には４０〜１０５℃の範囲内、中でも４５〜９５℃の範囲内であることが好ましい。
【０１７７】
次に、本発明に用いられるアクリル系モノマーについて説明する。本発明に用いられるアクリル系モノマーの分子量としては、所望の紫外線吸収性共重合体を得ることができるものであれば特に限定されるものではないが、具体的には５０００〜２５００００の範囲内、中でも９０００〜４００００の範囲内であることが好ましい。
【０１７８】
本発明の保護転写層と支持体の間に、必要に応じて離型層を備えるものであっても良い。離型層は、保護転写層の熱転写時の離型性を向上させるものであれば特に限定されるものではなく、例えば、特開２００１−３４７７５９号公報に記載されたもの等を挙げることができる。
【０１７９】
保護転写層は、基材シート上に単独で設けても良いし、熱転写インクシートのインク層と面順次に設けても良い。
【０１８０】
〔耐熱滑性層〕
本発明に係る熱転写インクシートにおいて、インク層とは基材シートを挟んで反対側の面に耐熱滑性層を設けることが好ましい。
【０１８１】
耐熱滑性層は、サーマルヘッド等の加熱デバイスと基材シートとの熱融着を防止し、走行を滑らかに行うとともに、サーマルヘッドの付着物を除去する目的で設けられる。
耐熱滑性層は、特に限定されるものではなく、例えば、特開２００１−３４７７５９号公報に記載されたもの等を挙げることができる。
【０１８２】
《熱転写受像シート》  
本発明の感熱転写記録材料においては、支持体上の少なくとも一部に、キレート形成可能な熱拡散性色素を含有するインク層を有する熱転写インクシートと、基材上に該キレート形成可能な熱拡散性色素と反応してキレート化合物を形成し得る金属イオン含有化合物を含有する受像層を有する熱転写受像シートとの組合せからなる感熱転写記録材料において、熱転写受像シートの受像層が含有する金属イオン含有化合物が、前記一般式（５）で表される化合物であることを特徴とする。
【０１８３】
以下、本発明の熱転写受像シートの詳細について説明する。
（金属イオン含有化合物）
本発明に係る受像層には、金属イオン含有化合物（以下、メタルソースともいう。）を含有させる。
【０１８４】
メタルソースとしては、金属イオンの無機または有機の塩及び金属錯体が挙げられ、中でも有機酸の塩及び錯体が好ましい。金属としては、周期律表の第Ｉ〜第ＶＩＩＩ族に属する１価及び多価の金属が挙げられるが、中でもＡｌ、Ｃｏ、Ｃｒ、Ｃｕ、Ｆｅ、Ｍｇ、Ｍｎ、Ｍｏ、Ｎｉ、Ｓｎ、Ｔｉ及びＺｎが好ましく、特にＮｉ、Ｃｕ、Ｃｒ、Ｃｏ及びＺｎが好ましい。メタルソースの具体例としては、Ｎｉ２＋、Ｃｕ２＋、Ｃｒ２＋、Ｃｏ２＋及びＺｎ２＋と酢酸やステアリン酸等の脂肪族の塩、或いは安息香酸、サルチル酸等の芳香族カルボン酸の塩等が挙げられる。
【０１８５】
本発明においては、金属イオン含有化合物が、下記一般式（５）で表される化合物に２価の金属塩を反応させて得られる金属含有化合物であることを特徴とし、金属イオン含有化合物をバインダー樹脂中に安定に添加でき、かつ実質的に無色である為に好ましい。
【０１８６】
本発明に用いられるメタルソース化合物の添加量は、通常、支持体に対して、０．３〜１０ｇ／ｍ２が好ましく、０．５〜５ｇ／ｍ２がより好ましい。
【０１８７】
メタルソースの添加量は、樹脂層全固形分に対し１０〜９０質量％が好ましく、特に好ましくは２０〜６０質量％である。１０質量％より少ないと、添加する効果が少なく、また９０質量％より多いと、地汚れの発生が顕著となる。
【０１８８】
まず、本発明に係る前記一般式（５）で表される化合物について詳述する。
一般式（５）において、Ｒ５１及びＲ５２はアルキル基またはシクロアルキル基を表す。Ｒ５１及びＲ５２で表されるアルキル基として、例えば、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、ネオペンチル基、ｎ−ヘキシル基、２−エチルヘキシル基、ｎ−オクチル基、ｎ−ノニル基、ｎ−デシル基、ｎ−ウンデシル基、ｎ−ドデシル基、ｎ−テトラデシル基、ｎ−ヘキサデシル基、イソヘキサデシル基、ｎ−オクタデシル基等を挙げることができる。シクロアルキル基として、例えば、シクロプロピル基、シクロペンチル基、シクロヘキシル基、アダマンチル基等を挙げることができる。
【０１８９】
Ｒ５１及びＲ５２が表すアルキル基またはシクロアルキル基は置換基を有してもよく、置換基としては特に制限はないが、例えば、アルキル基（例えば、メチル基、エチル基、プロピル基、イソプロピル基、ｔｅｒｔ−ブチル基、ペンチル基、ヘキシル基、オクチル基、ドデシル基、トリフルオロメチル基等）、シクロアルキル基（例えば、シクロペンチル基、シクロヘキシル基等）、アリール基（例えば、フェニル基、ナフチル基等）、アシルアミノ基（例えば、アセチルアミノ基、ベンゾイルアミノ基等）、アルキルチオ基（例えば、メチルチオ基、エチルチオ基等）、アリールチオ基（例えば、フェニルチオ基、ナフチルチオ基等）、アルケニル基（例えば、ビニル基、２−プロペニル基、３−ブテニル基、１−メチル−３−プロペニル基、３−ペンテニル基、１−メチル−３−ブテニル基、４−ヘキセニル基、シクロヘキセニル基等）、ハロゲン原子（例えば、フッ素原子、塩素原子、臭素原子、沃素原子等）、アルキニル基（例えば、プロパルギル基等）、複素環基（例えば、ピリジル基、チアゾリル基、オキサゾリル基、イミダゾリル基等）、アルキルスルホニル基（例えば、メチルスルホニル基、エチルスルホニル基等）、アリールスルホニル基（例えば、フェニルスルホニル基、ナフチルスルホニル基等）、アルキルスルフィニル基（例えば、メチルスルフィニル基等）、アリールスルフィニル基（例えば、フェニルスルフィニル基等）、ホスホノ基、アシル基（例えば、アセチル基、ピバロイル基、ベンゾイル基等）、カルバモイル基（例えば、アミノカルボニル基、メチルアミノカルボニル基、ジメチルアミノカルボニル基、ブチルアミノカルボニル基、シクロヘキシルアミノカルボニル基、フェニルアミノカルボニル基、２−ピリジルアミノカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、スルホンアミド基（例えば、メタンスルホンアミド基、ベンゼンスルホンアミド基等）、シアノ基、アルコキシ基（例えば、メトキシ基、エトキシ基、プロポキシ基等）、アリールオキシ基（例えば、フェノキシ基、ナフチルオキシ基等）、複素環オキシ基、シロキシ基、アシルオキシ基（例えば、アセチルオキシ基、ベンゾイルオキシ基等）、スルホン酸基、スルホン酸の塩、アミノカルボニルオキシ基、アミノ基（例えば、アミノ基、エチルアミノ基、ジメチルアミノ基、ブチルアミノ基、シクロペンチルアミノ基、２−エチルヘキシルアミノ基、ドデシルアミノ基等）、アニリノ基（例えば、フェニルアミノ基、クロロフェニルアミノ基、トルイジノ基、アニシジノ基、ナフチルアミノ基、２−ピリジルアミノ基等）、イミド基、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、アルコキシカルボニルアミノ基（例えば、メトキシカルボニルアミノ基、フェノキシカルボニルアミノ基等）、アルコキシカルボニル基（例えば、メトキシカルボニル基、エトキシカルボニル基、フェノキシカルボニル等）、アリールオキシカルボニル基（例えば、フェノキシカルボニル基等）、複素環チオ基、チオウレイド基、カルボキシル基、カルボン酸の塩、ヒドロキシル基、メルカプト基、ニトロ基等の各基が挙げられる。これらの置換基は、同様の置換基によって更に置換されていてもよい。
【０１９０】
一般式（５）において、Ｒ５１はアルキル基が好ましく、直鎖のアルキル基（例えば、メチル基、エチル基、ｎ−プロピル基、ｎ−ブチル基、ｎ−ペンチル基、ｎ−ヘキシル基、ｎ−オクチル基、ｎ−ノニル基、ｎ−デシル基、ｎ−ウンデシル基、ｎ−ドデシル基、ｎ−テトラデシル基、イソテトラデシル基、ｎ−ヘキサデシル基、イソヘキサデシル基、ｎ−オクタデシル基、イソオクタデシル基）がより好ましい。
【０１９１】
一般式（５）において、Ｒ５１はメチル基が最も好ましい。
【０１９２】
一般式（５）において、Ｒ５２はアルキル基が好ましく、炭素数１１〜１８のアルキル基（例えば、ｎ−ウンデシル基、ｎ−ドデシル基、イソトリデシル基、ｎ−テトラデシル基、ｎ−ヘキサデシル基、ｎ−オクタデシル基、イソテトラデシル基、イソヘキサデシル基、イソオクタデシル基）が特に好ましい。
【０１９３】
一般式（５）において、Ｒ５３は前記一般式（６）または（７）で表される基を表す。
【０１９４】
一般式（６）において、Ｒ６１は−ＣＮまたは−Ｌ−Ｒ２１３で表される基を表す。−ＣＮで表される基とはシアノ基を意味する。また、Ｌは酸素原子、硫黄原子または窒素原子の少なくとも一つを含有する２価の連結基を表す。Ｒ２１３は水素原子または置換基を表す。
【０１９５】
Ｌで表される酸素原子、硫黄原子または窒素原子の少なくとも一つを含有する２価の連結基は特に制限はないが、−Ｏ−、−Ｓ−、−ＣＯ−、−ＣＯ２−、−ＯＣＯ−、−ＳＯ−、−ＳＯ２−、−ＣＯＮＲ２１４−、−ＮＲ２１５ＣＯ−、−ＳＯ２ＮＲ２１６−、−ＮＲ２１７ＳＯ２−、−ＮＲ２１８ＣＯＮＲ２１９−、−ＮＲ２２０ＣＯ２−、−ＯＣＯＮＲ２２１−、−ＣＯＮＲ２２２ＳＯ２−、−ＳＯ２ＮＲ２２３ＣＯ−から選ばれる２価の連結基であることが好ましい。Ｒ２１４、Ｒ２１５、Ｒ２１６、Ｒ２１７、Ｒ２１８、Ｒ２１９、Ｒ２２０、Ｒ２２１、Ｒ２２２、Ｒ２２３はそれぞれ水素原子、アルキル基、シクロアルキル基、アリール基または複素環基を表す。Ｒ２１４、Ｒ２１５、Ｒ２１６、Ｒ２１７、Ｒ２１８、Ｒ２１９、Ｒ２２０、Ｒ２２１、Ｒ２２２、Ｒ２２３は水素原子またはアルキル基が好ましく、水素原子がより好ましい。
【０１９６】
Ｌで表される基は、−ＣＯＮＲ２１４−、−ＮＲ２１５ＣＯ−から選ばれる２価の連結基であることがより好ましい。
【０１９７】
Ｒ２１３で表される置換基は特に制限はないが、例えば、前記一般式（５）におけるＲ５１及びＲ５２で表される基が有してもよい置換基と同様の基を挙げることができる。これらの置換基は、同様の置換基によって更に置換されていてもよい。Ｒ２１３は水素原子、アルキル基またはアリール基がより好ましい。
【０１９８】
一般式（６）において、Ｒ６２は置換基を表す。Ｒ６２で表される置換基は、特に制限はないが、例えば、前記一般式（５）におけるＲ５１及びＲ５２で表される基が有してもよい置換基と同様の基を挙げることができる。これらの置換基は、同様の置換基によって更に置換されていてもよい。
【０１９９】
一般式（６）において、ｍは０〜４の整数を表し、ｍが２以上のとき、複数のＲ６２は同じであっても、異なっていてもよい。
【０２００】
一般式（７）において、Ｒ７１はアルキル基、シクロアルキル基、アリール基または複素環基を表す。Ｒ７１で表される基は置換基を有してもよく、置換基としては、特に制限はないが、例えば、前記一般式（５）におけるＲ５１及びＲ５２で表される基が有してもよい置換基と同様の基を挙げることができる。これらの置換基は、同様の置換基によって更に置換されていてもよい。
【０２０１】
一般式（７）において、Ｒ７１はアリール基が好ましい。
【０２０２】
一般式（７）において、ｎは０〜２の整数を表すが、ｎは２が好ましい。
【０２０３】
以下、前記一般式（５）で表される化合物の具体例を示すが、本発明は以下の具体例によって限定されるものではない。
【０２０４】
【化５４】
2008036915.tif 000056
【０２０５】
【化５５】
2008036915.tif 000057
【０２０６】
【化５６】
2008036915.tif 000058
【０２０７】
【化５７】
2008036915.tif 000059
【０２０８】
【化５８】
2008036915.tif 000060
【０２０９】
【化５９】
2008036915.tif 000061
【０２１０】
【化６０】
2008036915.tif 000062
【０２１１】
【化６１】
2008036915.tif 000063
【０２１２】
【化６２】
2008036915.tif 000064
【０２１３】
【化６３】
2008036915.tif 000065
【０２１４】
次に、本発明の金属含有化合物について述べる。本発明の金属含有化合物は、下記一般
式（１２）または（１３）、あるいは一般式（１２）と（１３）の混合体で表される。
【０２１５】
【化６４】
2008036915.tif 000066
【０２１６】
式中、Ｍ２＋は２価の金属イオンを表す。Ｒ５１、Ｒ５２及びＲ５３は前記一般式（５）におけるＲ５１、Ｒ５２及びＲ５３と同義である。Ｍ２＋で表される金属イオンとしては、ＶＩＩＩ族、Ｉｂ族、ＩＩｂ族、ＩＩＩａ族、ＩＶａ族、Ｖａ族、ＶＩａ族、ＶＩＩａ族の金属原子から選ばれる２価の遷移金属イオンである。具体的にはＮｉ、Ｃｕ、Ｃｏ、Ｃｒ、Ｚｎ、Ｆｅ、Ｐｄ、Ｐｔの２価の金属イオンが挙げられ、更に好ましくはＮｉ、Ｃｕ、Ｃｏ、Ｚｎの２価の金属イオンが挙げられ、特に好ましくはＮｉの２価の金属イオンである。
【０２１７】
本発明の金属含有化合物は、前記一般式（５）で表される化合物に２価の金属塩を反応させて得られる。金属含有化合物の合成方法は、「キレート化学（５）錯体化学実験法（Ｉ）（南江堂編）」などに記載の方法に準じて合成することができる。使用される２価の金属塩としては、塩化ニッケル、酢酸ニッケル、塩化マグネシウムに代表されるマグネシウム化合物、塩化カルシウムに代表されるカルシウム化合物、塩化バリウム、塩化亜鉛、酢酸亜鉛、塩化チタン（ＩＩ）、塩化鉄（ＩＩ）、塩化銅（ＩＩ）、塩化コバルト、塩化マンガン（ＩＩ）が挙げられるが、好ましくは塩化ニッケル、酢酸ニッケル、塩化銅、酢酸銅、塩化コバルト、塩化亜鉛、酢酸亜鉛であり、最も好ましいのは酢酸ニッケルである。また、本発明の金属含有化合物は中心金属に応じて中性の配位子を有してもよく、代表的な配位子としては水、アルコール類、あるいはアミン類が挙げられる。
【０２１８】
以下、前記一般式（５）で表される化合物に２価の金属塩を反応させて得られる金属含有化合物の具体例を示すが、本発明は以下の具体例によって限定されるものではない。
【０２１９】
【化６５】
2008036915.tif 000067
【０２２０】
【化６６】
2008036915.tif 000068
【０２２１】
【化６７】
2008036915.tif 000069
【０２２２】
【化６８】
2008036915.tif 000070
【０２２３】
【化６９】
2008036915.tif 000071
【０２２４】
なお、本発明においては、本発明の目的効果を損なわない範囲で、従来公知の酸化防止剤を併せて用いることもできる。
【０２２５】
本発明に係る酸化防止剤の添加方法としては、特に制限はないが、適切な溶媒等に溶解して添加する方法、バインダー等を用いて乳化分散した後、乳化物として添加する方法等を挙げることができる。
【０２２６】
（基材シート）  
熱転写受像シートで用いる支持体は、受像層を保持するという役割を有するとともに、熱転写時には熱が加えられるため、過熱された状態でも取り扱い上支障のない程度の機械的強度を有することが好ましい。
【０２２７】
このような支持体の材料としては特に限定されず、例えば、コンデンサーペーパー、グラシン紙、硫酸紙、またはサイズ度の高い紙、合成紙（ポリオレフィン系、ポリスチレン系）、上質紙、アート紙、コート紙、キャストコート紙、壁紙、裏打用紙、合成樹脂またはエマルジョン含浸紙、合成ゴムラテックス含浸紙、合成樹脂内添紙、板紙等、セルロース繊維紙、あるいはポリエステル、ポリアクリレート、ポリカーボネイト、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムが挙げられ、また、これらの合成樹脂に白色顔料や充填剤を加えて成膜した白色不透明フィルムあるいは発泡させた発泡シートも使用でき、特に限定されない。
【０２２８】
また、上記支持体の任意の組み合わせによる積層体も使用できる。代表的な積層体の例として、セルロース繊維紙と合成紙或いはセルロース合成紙とプラスチックフィルムとの合成紙が挙げられる。これらの基材シートの厚みは任意でよく、通常１０〜３００μｍ程度である。
【０２２９】
上記基材シートと受像層との接着強度を大きくする等の目的で、基材シートの表面に各種プライマー処理やコロナ放電処理を施すのが好ましい。
【０２３０】
（バインダー樹脂）  
本発明に係る熱転写受像シートにおいて、バインダー樹脂としては公知のものを用いることができ、その中でも色素が染着しやすいものを用いることが好ましい。具体的には、ポリプロピレン等のポリオレフィン樹脂、ポリ塩化ビニル、ポリ塩化ビニリデン等のハロゲン化樹脂、ポリ酢酸ビニル、ポリアクリル酸エステル、などのビニル系樹脂、ポリエチレンテレフタレート、ポリブチレンテレフタレートなどのポリエステル樹脂、ポリビニルアセタール、ポリビニルブチラール等のポリビニルアセタール系樹脂、ポリスチレン系樹脂、ポリアミド系樹脂、フェノキシ樹脂、エチレンやプロピレンなどのオレフィンと他のビニル系モノマーとの共重合体、ポリウレタン、ポリカーボネイト、アクリル樹脂、アイオノマー、セルロース系樹脂等の単体、または混合物を用いることができ、これらの中でもポリビニルアセタール系樹脂が好ましい。
【０２３１】
特に好ましくは、前記一般式（８）で表されるアセタール系樹脂が挙げられる。
本発明に係わる前記一般式（８）で表されるアセタール系樹脂について説明する。
請求項３に記載の受像層のアセタール系樹脂は、下記一般式（８）にて表されるもので、該アセタール系樹脂の重合度が、７００以上であり、アセタール部分のｍｏｌ％が樹脂全体に対して、５０％以上であることを特徴とする。
【０２３２】
【化７０】
2008036915.tif 000072
【０２３３】
式中Ｒ８１は、アルキル基、置換基を有してもよいアリール基、アラルキル基を表し、ｌ，ｍ，ｎは各構造単位のｍｏｌ％を表し、５０＜ｌ＜８５、０＜ｍ＜３０、１０＜ｎ＜５０の範囲である。
【０２３４】
このアセタール系樹脂は、ポリビニルアルコールをアセタール化することにより得られ、そのアセタール系樹脂のアセタール化度は、５０％以上であり、アセタール部分のｍｏｌ％が樹脂全体に対して、５０％以上が好ましい。ポリビニルアルコール（ＰＶＡ）をアセタール化する場合、ＰＶＡを完全にアセタール化することは困難であり、部分的にアセチル基や水酸基が不可逆的に残存する。ポリビニルアセトアセタール樹脂の場合、アセタール部分のｍｏｌ％が、ポリマー全量に対して、５０％未満である場合は、トルエン、メチルエチルケトンなど色素をよく溶解する溶媒に対する溶解性が劣り、加工適性（塗工適性）に優れない場合がある。
【０２３５】
この場合、バインダー樹脂の溶剤溶解性の改良や、基材との親和性向上（密着性向上）を目的として、これ以外のアルデヒドを用いてもよい。上記樹脂を得る際に、アセタール化反応に用いるアルデヒドとしては、ホルムアルデヒド、アセトアルデヒド、プロピオンアルデヒド、ブチルアルデヒド、ヘキシルアルデヒド、２−エチルヘキシルアルデヒド、ベンズアルデヒド、１−ナフトアルデヒド、ｏ−トルアルデヒド、ｐ−トルアルデヒド、ｐ−エチルベンズアルデヒド、ｏ−クロロベンズアルデヒド、ｍ−クロロベンズアルデヒド、ｐ−クロロベンズアルデヒド、３−フェニルクロロピオンアルデヒドなどが挙げられる。しかし、これらに限定されるものではない。
【０２３６】
受像層で用いるアセタール系樹脂の重合度は、７００以上であれば良く、好ましくは７００〜２５００である。重合度が高すぎると、溶液としての粘度が高く、工業的に扱いが困難になるからである。又重合度が７００未満であると、インク層との熱融着（印画時、離型性が悪化）しやすくなり、好ましくない。アセタール系樹脂の分子量は、諸特性の向上を目的として、適宜使用することが出来るが、例えば粘度調整、印刷適性の改善などを目的として、重合度の異なるポリビニルアルコールを使用して、アセタール化反応を別々に行って得た樹脂を混合して、また原料の段階で異なる重合度のポリビニルアルコールを混合したものを用いてもよい。
【０２３７】
上記のように、本発明では熱転写受像シートの受像層バインダー樹脂として、アセタール系樹脂を主体に使用するものであり、熱転写時の感熱転写インクシートのインク層と融着しない、つまり異常転写がなく、また得られる印画物の耐光性等の耐久性が良好となる。また、使用するアセタール系樹脂の重合度が、７００以上として、アセタール系樹脂の高分子量化したものとすることにより、受像層の耐熱性を向上させることができ、熱転写プリンターにおける印字速度の高速化に対応して、印字の際の受像層にかかる熱が高温化された状態でも、インク層と受像層とが融着することを防止できる。
【０２３８】
（離型剤）
本発明に係る受像層には、受像層との熱融着を防止する目的で、離型剤を添加することが好ましい。離型剤としては、燐酸エステル系可塑剤、フッ素系化合物、シリコーンオイル（反応硬化型シリコーンを含む）等を使用することができるが、この中でもシリコーンオイルが好ましい。シリコーンオイルとしては、ジメチルシリコーンをはじめ各種の変性シリコーンを用いることができる。具体的には、アミノ変性シリコーン、エポキシ変性シリコーン、アルコール変性シリコーン、ビニル変性シリコーン、ウレタン変性シリコーン等を用い、これらをブレンドしたり、各種の反応を用いて重合させて用いることもできる。離型剤は１種でも、あるいは２種以上のものを併せて用いても良い。また、離型剤の添加量は、受像層形成用のバインダー樹脂１００質量部に対し、０．５〜３０質量部が好ましい。この添加量の範囲を満たさない場合は、熱転写インクシートと熱転写受像シートの受像層との融着もしくは印画感度低下などの問題が生じる場合がある。なお、これらの離型剤は、受像層に添加せず、受像層上に別途離型層として設けても良い。
【０２３９】
（中間層）
また、熱転写受像シートは、基材シートと受像層との間に中間層を設けても良い。本発明でいう中間層は、基材シートと受像層との間に存在する全ての層を指し、多層構成であってもよい。中間層の機能としては、耐溶剤性能、バリア性能、接着性能、白色付与能、隠蔽性能、帯電防止機能等が挙げられるが、これらに限定されることなく、従来公知の中間層全てが適用できる。
【０２４０】
〔感熱転写記録方法〕
本発明の感熱転写記録方法では、熱転写インクシートのインク層と、熱転写受像シートの受像層とを対向するように重ね、熱転写インクシートの裏面よりサーマルヘッドで像様に加熱することによりキレート形成可能な熱拡散性色素を受像層に転写した後、熱拡散性色素が転写された受像層面に、前記保護層転写シートの転写性保護層面を対向するように重ね、該保護層転写シートの裏面よりサーマルヘッドで加熱処理することにより、熱転写性保護層を受像層上に転写させることを特徴とする。
【０２４１】
本発明の感熱転写記録方法で用いられる熱転写記録装置として、例えば、図３に示すような熱転写記録装置を用いることができる。図３において、２１は熱転写インクシートの供給ロール、１１は熱転写インクシート、２２は使用された熱転写インクシート１１を巻き取る巻取ロール、２３はサーマルヘッド、２４はプラテンローラ、２５はサーマルヘッド２３とプラテンローラ２４との間に挿入された熱転写受像シートである。
【０２４２】
図３に示す熱転写記録装置を用い、例えば、図２に示す熱転写インクシートを用いて画像を形成する場合のプロセスについて説明する。まず、熱転写インクシートの図２のイエロー色素を含有するインク層１３Ｙと熱転写受像シートの受像層とを重ね合わせ、サーマルヘッド１２３の熱印加によりインク層１３Ｙ中のイエロー色素を画像データに従って受像シートに移行させてイエロー画像を形成し、次いで、このイエロー画像の上に、マゼンタ色素を含有するインク層１３Ｍから、同様にしてマゼンタ色素を画像様に移行させ、次いでこの転写画像の上にシアン色素を含有するインク層１３Ｃから同様にしてシアン色素を画像様に移行させ、最後に、この画像の全面に転写性の保護転写層を含む保護転写層ユニット１４を熱転写インクシートより熱転写して画像の形成を完了する。
【実施例】
【０２４３】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０２４４】
《熱転写インクシートの作製》
〔基材シートの作製〕
厚さ６μｍの片面に易接着処理が施されたポリエチレンテレフタレートフィルムの易接着処理面とは反対側の面に、下記組成の耐熱滑性層塗布用組成物をグラビア塗布方式で塗布、乾燥した後、加熱硬化処理を行って、乾燥膜厚１．０ｇ／ｍ２の耐熱滑性層を有する熱転写インクシート用の基材シートを作製した。
【０２４５】
（耐熱滑性層塗布用組成物）
ポリビニルブチラール樹脂（積水化学工業社製  エスレックＢＸ−１）    ３．５部
リン酸エステル系界面活性剤（第一工業製薬社製  プライサーフＡ２０８Ｓ）
３．０部
リン酸エステル系界面活性剤（東邦化学社製  フォスファノールＲＤ７２０）
０．３部
ポリイソシアネート（大日本インキ化学工業社製  バーノックＤ７５０−４５）
１９．０部
タルク（日本タルク社製  Ｙ／Ｘ＝０．０３）                          ０．２部
メチルエチルケトン                                                    ３５部
トルエン                                                              ３５部
【０２４６】
〔熱転写インクシート１の作製〕
次に、ポリエチレンテレフタレートフィルムの耐熱滑性層を形成した面とは反対側の面に、下記の組成からなるイエロー（Ｙ）、マゼンタ（Ｍ）、シアン（Ｃ）各インク層を形成するイエローインク塗布液１、マゼンタインク塗布液１、シアンインク塗布液１及び保護転写層ＯＰ−１をグラビア塗布方式で面順次に塗布し、乾燥させて、図２に示すような熱転写インクシート１を作製した。なお、各インク吸収層は、乾燥後の固形分量を０．７ｇ／ｍ２とし、保護転写層ＯＰ−１は２．５ｇ／ｍ２となる条件で塗布した。
【０２４７】
（インク層塗布液の調製）
〈イエローインク塗布液１〉
ポストキレート色素（Ｙ−１）                                        ４．５部
ポリビニルアセトアセタール樹脂（積水化学社製、エスレックＫＳ−５）  ５．０部
ウレタン変性シリコーン樹脂（大日精化社製、ダイアロマーＳＰ−２１０５）
０．５部
メチルエチルケトン                                                ４５．０部
トルエン                                                          ４５．０部
【０２４８】
〈マゼンタインク塗布液１〉
ポストキレート色素（Ｍ−１）                                        ４．０部
ポリビニルアセトアセタール樹脂（積水化学社製、エスレックＫＳ−５）  ５．５部
ウレタン変性シリコーン樹脂（大日精化社製、ダイアロマーＳＰ−２１０５）
０．５部
メチルエチルケトン                                                ４５．０部
トルエン                                                          ４５．０部
【０２４９】
〈シアンインク塗布液１〉
ポストキレート色素（Ｃ−８）                                        ４．０部
ポリビニルアセトアセタール樹脂（積水化学社製、エスレックＫＳ−５）  ５．５部
ウレタン変性シリコーン樹脂（大日精化社製、ダイアロマーＳＰ−２１０５）
０．５部
メチルエチルケトン                                                ４５．０部
トルエン                                                          ４５．０部
【０２５０】
（保護転写層ＯＰ−１の各塗布液の調製）  
厚さ６μｍのポリエチレンテレフタレートフィルムの片面にインクシートの作製で用いたものと同じ耐熱滑性層を形成し、その反対の面に、下記組成からなる保護転写層塗布液１をグラビアコート法により、乾燥後固形分量が２．０ｇ／ｍ２となるように塗布して、保護転写層を形成した。
【０２５１】
〈保護転写層塗布液〉
アクリル樹脂（三菱レイヨン社製ＢＲ−８７）                          １０部
反応性紫外線吸収剤を反応結合させた共重合樹脂                          １０部
（ＢＡＳＦジャパン社製、ＵＶＡ６３５Ｌ）
トルエン                                                            ４０部
メチルエチルケトン                                                  ４０部
【０２５２】
〔熱転写インクシート２〜３５の作製〕
上記熱転写インクシート１の作製において、イエロー色素、マゼンタ色素、シアン色素の種類、インク層バインダー及び保護転写層の種類を、表２、３に記載の様に変更した以外は同様にして、熱転写インクシート２〜３５を作製した。
【０２５３】
なお、上記熱転写インクシート１〜３７の作製に用いた表２、３に略称で記載の各
色素、インク層バインダー及び保護転写層の詳細は、以下の通りである。
【０２５４】
（イエロー色素）
Ｙ−１：例示化合物１−１３１
Ｙ−３：例示化合物２−１０９
（マゼンタ色素）
Ｍ−１：例示化合物３−９１
Ｍ−６：例示化合物３−１０８
（シアン色素）
Ｃ−５：例示化合物４−４
Ｃ−６：例示化合物４−５
【０２５５】
【化７１】
2008036915.tif 000073
【０２５６】
（インク層バインダ）
Ｂ−１：実施例１で使用したポリビニルアセトアセタール樹脂（積水化学社製、エスレックＫＳ−５）
【０２５７】
Ｂ−２：セルロースアセテートブチレート樹脂
アセチル基  ３３ｍｏｌ％、
ブチリル基  ５２ｍｏｌ％、
水酸基      １５ｍｏｌ％
Ｔｇ        １３０℃
分子量      ３６０００
分子量はＧＰＣ（ＨＬＣ−８０２０；東ソー社製
展開溶媒；ＴＨＦ  流量；１．０ｍＬ／分  
カラム；Ｇ２０００ＨＸＬ＋Ｇ３０００ＨＸＬ＋Ｇ５０００ＨＸＬ）
によるものであり、特に断りのない限り数平均分子量である。
【０２５８】
Ｂ−６：セルロースアセテートブチレート樹脂
アセチル基  ４ｍｏｌ％
ブチリル基  ５９ｍｏｌ％
水酸基      ３７ｍｏｌ％
Ｔｇ        １４１℃
分子量      １９０００
【０２５９】
Ｂ−７：セルロースアセテート樹脂（Ｌ−２０  ダイセル化学工業社製）
尚、Ｂ−６、Ｂ−７は比較例用樹脂である。
【０２６０】
（保護転写層）
ＯＰ−１：熱転写インクシート１の作製に用いた保護転写層ＯＰ−１
ＯＰ−２：保護転写層ＯＰ−１の形成において、保護転写層塗布液の調製に用いた反応性紫外線吸収剤を反応結合させた共重合樹脂（ＢＡＳＦジャパン社製、ＵＶＡ６３５Ｌ）を下記一般式（９）のＵＶ吸収剤に変更した以外は同様にして、保護転写層を形成し、これを保護転写層ＯＰ−２とした。
【０２６１】
【化７２】
2008036915.tif 000074
【０２６２】
《熱転写受像シートの作製》
〔熱転写受像シート１の作製〕
基材シートとして、厚みが１５０μｍの合成紙（王子油化合成紙社製のユポＦＰＧ−１５０）の一方の面に、下記の中間層塗布液をワイヤーバーコーティング方式にて塗布し、１２０で１分間乾燥させ、乾燥固形分量が２．０ｇ／ｍ２の下引層を形成した。
【０２６３】
次いで、上記下引層上に、下記の組成からなる受容層塗布液をワイヤーバーコーティング方式にて、乾燥固形分量が４ｇ／ｍ２になるように塗布した後、１１０℃にて３０秒間乾燥して、熱転写受像シート１を得た。
【０２６４】
（中間層塗布液）
アクリル系エマルジョン（日本カーバイド社製、ニカゾールＡ−０８）の３５％水溶液
５．７部
純水                                                              ９４．０部
【０２６５】
（受容層塗布液の調製）
ポリビニルブチラール樹脂（積水化学社製  エスレックＢＸ−１）        ４．５部
金属イオン含有化合物（＊２：ＭＴ−１）                              ３．０部
メチルスチリル変成シリコーンオイル（信越化学社製  ＫＦ４１０）      ０．５部
メチルエチルケトン                                                ８０．０部
酢酸ブチル                                                    １０．０質量部
＊２）ＭＴ−１：Ｎｉ２＋［Ｃ７Ｈ１５ＣＯＣ（ＣＯＯＣＨ３）＝Ｃ（ＣＨ３）Ｏ−］２
【０２６６】
〔熱転写受像シート２〜１７の作製〕    
上記熱転写受像シート１の作製において、金属イオン含有化合物の種類を表２、３、４に記載のように変更し、また受像層のバインダーを表２、３に記載のものにしたした以外は同様にして、熱転写受像シート２〜１７を作製した。
【０２６７】
なお、上記熱転写受像シート１〜１７の作製に用いた表２、３に略称で記載した各金属イオン含有化合物及び酸化防止剤の詳細は、以下の通りである。
【０２６８】
（金属イオン含有化合物）
ＭＴ−１：Ｎｉ２＋［Ｃ７Ｈ１５ＣＯＣ（ＣＯＯＣＨ３）＝Ｃ（ＣＨ３）Ｏ−］２
ＭＴ−２：例示化合物ＭＳ−２０
ＭＴ−３：例示化合物ＭＳ−１８
ＭＴ−４：例示化合物ＭＳ−３０
ＭＴ−５：例示化合物ＭＳ−３２
ＭＴ−６：例示化合物ＭＳ−３１
ＭＴ−７：例示化合物ＭＳ−３３
【０２６９】
（受像層バインダー）
【０２７０】
使用する一般式（８）の受像層用アセタール樹脂
アセタール樹脂
水酸基        ３３ｍｏｌ％
アセチル基      １ｍｏｌ％
アセタール    ６６ｍｏｌ％
数平均分子量  １０７０００
【０２７１】
《熱転写記録材料の作製》
上記作製した熱転写インクシート１〜３５と、熱転写受像シート１〜１７を、表１、２に記載の構成で組み合わせて、感熱転写記録材料１〜８４を作製した。
【０２７２】
【表１】
2008036915.tif 000075
【０２７３】
【表２】
2008036915.tif 000076
【０２７４】
《画像形成》
抵抗体形状がスクエア（主走査方向長８０μｍ×副走査方向長１２０μｍ、３００ｄｐｉ（ｄｐｉとは、２．５４ｃｍ当りのドット数を表す）ラインヘッドのサーマルヘッドを搭載した熱転写記録装置に、上記作製した各感熱転写記録材料の熱転写受像シートの受像層部と熱転写インクシートのインク層及び保護転写層を重ね合わせてセットし、サーマルヘッドとプラテンロールで圧接しながら、０〜２６０μＪ／ｄｏｔの印加エネルギー範囲で順次増加させ、イエロー、マゼンタ及びシアンの各色画像と、ブラック画像（イエロー、マゼンタ、シアンの３色重ね）の２６０段のステップパターン画像を、１ライン当たりの送り長さが８５μｍ、印画速度（送り速度）１．０ｍｓｅｃ．／ｌｉｎｅの条件として、インク層の背面側から加熱して、熱転写受像シートの受容層上に各色素及び保護層を転写させて、画像１〜８４を形成した。
【０２７５】
《形成画像の評価》
上記の様にして印画した画像について、下記の方法に従って各評価を行った。
【０２７６】
（最高濃度の測定）
上記の様にして作成したイエロー、マゼンタ、シアン及びブラックの各画像のステップパターンパッチを、分光光度計としてＧｒｅｔａｇ  Ｍａｃｈｂｅｔｈ社製のスペクトルリノを用いて濃度測定し、各色画像の最高反射濃度を測定した。
【０２７７】
（感度の測定）
上記の様にして作成したイエロー、マゼンタ、シアン及びブラックの各画像のステップパターンパッチを、分光光度計としてＧｒｅｔａｇ  Ｍａｃｈｂｅｔｈ社製のスペクトルリノを用いて濃度測定し、それぞれの濃度が１．０に達するステップパターンの段数を求め、これを感度の尺度とした。段数の数値が小さいほど感度が高いことを表す。
【０２７８】
（耐光性の評価）
上記作成したシアン及びブラックのステップパターンパッチについて、反射濃度が１．０近傍のステップの濃度（Ｄ１）を測定し、次いでキセノンフェードメーター（７万ｌｕｘ）にて１週間曝露した後の同ステップの反射濃度（Ｄ２）を、Ｇｒｅｔａｇ  Ｍａｃｈｂｅｔｈ社製のスペクトルリノを用いて測定し、下式により色素残存率を求め、これを耐光性の尺度とした。
【０２７９】
色素残存率（％）＝〔曝露後の反射濃度（Ｄ２）／未曝露の反射濃度（Ｄ１）〕×１００
以上によりられた結果を、表３、４に示す。
【０２８０】
【表３】
2008036915.tif 000077
【０２８１】
【表４】
2008036915.tif 000078
【図面の簡単な説明】
【０２８２】
【図１】本発明の感熱転写記録材料を構成する熱転写インクシートと熱転写受像シートの構成の一例を示す断面図である。
【図２】本発明に係る熱転写インクシートの１面順次に供給される形態の一例を示す斜視図である。
【図３】本発明の感熱転写記録方法で用いられる熱転写記録装置の一例を示す模式図である。
【符号の説明】
【０２８３】
１、１１  熱転写インクシート
２、６、１２  基材シート
３  インク層
４  耐熱滑性層
５、２５  熱転写受像シート
７  受像層
１３Ｙ、１３Ｍ、１３Ｃ  染料層
１４  保護転写層ユニット
１５  非転写性の剥離層
１６  保護転写層
１７  接着層
１８  耐熱滑性層
２１  熱転写シートの供給ロール
２２  使用された熱転写シートを巻き取る巻取ロール
２３  サーマルヘッド
２４  プラテンローラ
【図１】
2008036915.tif 000088
【図２】
2008036915.tif 000089
【図３】
2008036915.tif 000090